(57)【特許請求の範囲】
【請求項１】
シリコーンヒドロゲルコンタクトレンズ体を製造する方法であり、
第１の型部材および第２の型部材を提供する工程であって、前記第１の型部材がコンタクトレンズの前面を成型するように構成された凹の成型面を含み、前記第２の型部材がコンタクトレンズの後面を成型するように構成された凸の成型面を含み、前記第１の型部材および前記第２の型部材が、型アッセンブリとして組み合わされる場合にレンズ形状のくぼみをその間に形成するように構成され、前記第１の型部材および前記第２の型部材のうちの少なくとも１つの成型面が熱可塑性ポリマーを含み、前記成型面が３％〜２０％のパーセント極性および２５ｍＮ／ｍ〜４０ｍＮ／ｍの表面エネルギーを有する、工程と；
前記第１の型部材中に、ａ）少なくとも１種のケイ素含有モノマー、およびｂ）少なくとも１種の親水性モノマーを含む重合可能な組成物を配置する工程であって、前記重合可能な組成物が２０ｍＮ／ｍ〜２５ｍＮ／ｍの表面張力を有し、前記成型面の表面エネルギーを差し引いた重合可能な組成物の表面張力の表面エネルギー差がゼロ（０）以下である、工程と；
前記型アッセンブリを組み立てる工程であって、前記第２の型部材を前記第１の型部材と接触させて配置することにより前記型アッセンブリを組み立て、前記第２の型部材と前記第１の型部材との間に、レンズ形状のくぼみを形成し、前記型アッセンブリの前記レンズ形状のくぼみ中に前記重合可能な組成物が含まれる、工程と；
前記型アッセンブリ中の重合可能な組成物を硬化させて、前記型アッセンブリの前記レンズ形状のくぼみ中でキャスト成型した重合反応産物を形成し、前記重合反応産物がシリコーンヒドロゲルコンタクトレンズ体を含む工程と；
レンズ体を含む前記型アッセンブリへの液体の適用を伴わないドライ脱成型方法を使用して前記型アッセンブリを分離する工程と
を含む方法。
【請求項２】
前記第１の型部材および前記第２の型部材のうちの少なくとも１つの成型面が、熱可塑性ポリマーおよび添加物の混合物を含む、請求項１に記載の方法。
【請求項３】
前記熱可塑性ポリマーおよび前記添加物の混合物から形成された成型面が、同じ条件下だが熱可塑性ポリマー単独で形成された成型面よりも、少なくとも１％高いパーセント極性および少なくとも１ｍＮ／ｍ低い表面エネルギーを有する、請求項２に記載の方法。
【請求項４】
前記添加物が、非イオン性界面活性剤、脂肪酸アミドもしくはシリコーンオイルの形態またはその組み合わせを含む、請求項２に記載の方法。
【請求項５】
前記添加物が脂肪酸アミドを含む、請求項２に記載の方法。
【請求項６】
前記添加物が非イオン性界面活性剤を含む、請求項２に記載の方法。
【請求項７】
前記非イオン性界面活性剤が、少なくとも８炭素の長さの直線状の炭化水素部分を含む構造を有する非イオン性界面活性剤である、請求項６に記載の方法。
【請求項８】
前記熱可塑性ポリマーがポリプロピレンの形態を含む、請求項１に記載の方法。
【請求項９】
前記熱可塑性ポリマーが環状オレフィンポリマーを含む、請求項１に記載の方法。
【請求項１０】
前記熱可塑性ポリマーがポリブチレンテレフタレート（ＰＢＴ）を含み、前記熱可塑性ポリマー成型面を含む前記第１の型部材および前記第２の型部材の少なくとも１つが射出成型によって形成され、前記型部材の形成に使用される成型ツールが射出成型の間に３０℃〜７０℃の温度で維持される、請求項１に記載の方法。
【請求項１１】
前記成型面のパーセント極性が３％〜１７％である、請求項１に記載の方法。
【請求項１２】
前記重合可能な組成物のパーセント極性が２％〜１０％である、請求項１に記載の方法。
【請求項１３】
前記成型面のパーセント極性を差し引いた前記重合可能な組成物のパーセント極性の極性差が＋６〜−６である、請求項１に記載の方法。
【請求項１４】
前記重合可能な組成物ならびに前記第１の型部材および前記第２の型部材のうちの少なくとも１つの成型面が１０ｍＮ／ｍ以上の拡張係数を有する、請求項１に記載の方法。
【請求項１５】
レンズ体が、レンズ体への表面処理の適用なしにまたはレンズ体中のポリマー性湿潤剤の相互貫入ネットワーク（ＩＰＮ）の存在なしに、眼が許容できる湿潤性の前面および後面を有する、請求項１に記載の方法。
【請求項１６】
前記重合可能な組成物の親水性モノマーがＮ−ビニル基を備えた親水性モノマーを含む、請求項１に記載の方法。
【請求項１７】
前記ａ）少なくとも１種のケイ素含有モノマーが第１の反応性比を有するケイ素含有モノマーを含み、前記ｂ）少なくとも１種の親水性モノマーが第２の反応性比を有する親水性モノマーを含み、前記第２の反応性比が前記第１の反応性比よりも低い、請求項１に記載の方法。
【請求項１８】
前記成型面と重合したレンズ体との間の平均の接着エネルギーが４５ｍＪ／ｍ2〜６０ｍＪ／ｍ2である、請求項１に記載の方法。
【発明の詳細な説明】
【技術分野】
【０００１】
本出願は、２０１０年７月３０日上に出願された以前の米国仮特許出願第６１／３６９，１１１号の利益を米国特許法§１１９（ｅ）下で主張し、その全体は参照として本明細書に援用される。
【０００２】
本開示は、眼用レンズ型、これらの極性型を使用してキャスト成型された眼用レンズ、および関連する方法に関する。
【背景技術】
【０００３】
眼用レンズ（コンタクトレンズ等）を生産するキャスト成型法において、反応混合物または重合可能なレンズ前駆体組成物は、それぞれ、凹のレンズ形成表面を備えた第１の型部材および凸のレンズ形成表面を備えた第２の型部材、または雌型部材および雄型部材によって画成されたレンズ形状のくぼみ中で硬化される。型部材は、型形状のくぼみの中へ熱可塑性ポリマーを射出成型することによって典型的には生産される。眼用レンズ型の作製に使用される熱可塑性ポリマーの例は、非極性熱可塑性ポリマー（ポリプロピレン、ポリスチレンおよびポリエチレン等）；および極性熱可塑性ポリマー（エチレンビニルアルコールポリマーおよびポリビニルアルコールポリマー等）を含む。コンタクトレンズをキャスト成型する場合、第１の型部材中に重合可能な組成物を配置した後に、第１の型部材および第２の型部材をともに配置するかまたはともに連結して、レンズ形状のくぼみを備えたレンズアッセンブリをその間に形成する。次いで、型アッセンブリを硬化させて重合可能な組成物を重合させ、型アッセンブリのレンズ形状のくぼみ中で重合したレンズ体を形成する。
【０００４】
長年にわたって、極性熱可塑性ポリマーおよび非極性熱可塑性ポリマーを含む多数の異なるタイプの熱可塑性ポリマー材料は、様々なタイプの重合可能な組成物を使用し、スピンキャスティング、旋盤およびキャスト成型を含む様々なレンズ作製プロセスを使用する眼用レンズの製造に使用されている。
【０００５】
非極性熱可塑性ポリマー（ポリプロピレンまたはポリスチレン等）から作製するコンタクトレンズ型を使用してシリコーンヒドロゲルコンタクトレンズをキャスト成型する場合、レンズ面を眼が許容できる湿潤性にするために必要な追加手段が典型的には必要であるということは公知である。例えば、表面処理（プラズマ処理等）は製造プロセスの一部としてレンズ面に適用することができる。あるいは、ポリマー性相互貫入ネットワーク湿潤剤はレンズ体を眼が許容できる湿潤性にするために製造プロセスの一部としてレンズ体の中へ取り込むことができる。
【０００６】
最近、高度に極性の熱可塑性ポリマー（エチレン−ビニルアルコール（ＥＶＯＨ）コポリマー等）、例えばＳＯＡＲＬＩＴＥＴＭ  Ｓ（約１０％〜約１２％のパーセント極性を備えたＥＶＯＨコポリマーの極性樹脂、Ｎｉｐｐｏｎ  Ｇｏｈｓｅｉ，Ｌｔｄ．、Ｏｓａｋａ、日本から利用可能）から作製した型中でキャスト成型したシリコーンヒドロゲルコンタクトレンズは、眼が許容できる湿潤性の表面を有するレンズをもたらすことが見出された。以前は、非極性熱可塑性ポリマーを使用して成型した場合、表面処理（例えばプラズマ処理等）の適用が必要であるか、または水和した場合にレンズ面が眼が許容できる湿潤性を持つためにシリコーンヒドロゲルコンタクトレンズ中にポリマー性湿潤剤の相互貫入ネットワークを含む必要があった。これらの高度に極性の熱可塑性ポリマー（すなわち９％以上、例えば、１０％以上、１２％以上、１５％以上など等の平均極性を備えた熱可塑性ポリマー）を含むコンタクトレンズ型の使用は、表面処理のための必要性のない湿潤性のシリコーンヒドロゲルコンタクトレンズ、またはレンズ体中のポリマー性湿潤剤の相互貫入ネットワークを生産することを可能にした。しかしながら、これらの高度に極性の熱可塑性ポリマー（ＥＶＯＨ）は高価な材料であり生産コストにマイナスに影響する。典型的にはＥＶＯＨから作製する型はより固く理想的なものよりも脆弱であり、レンズ収率にマイナスに影響する。さらにＥＶＯＨ型とシリコーンヒドロゲルとの間に典型的に見られる高レベルの接着に起因して、型アッセンブリの２つの型部材を分離するための型アッセンブリの分離は、ＥＶＯＨを含む型部材の型アッセンブリ中でシリコーンヒドロゲルコンタクトレンズ体を硬化させた後に、レンズ体を２つの型部材のうちの唯１つだけと接触したままにしおくように２つの型部材が分離されることを可能にするために、典型的には「ウェット」脱成型プロセス（すなわち重合したレンズ体を含む型アッセンブリへの液体の適用を伴う脱成型プロセス）を必要とする。ＥＶＯＨ型とシリコーンヒドロゲルとの間に観察される高レベルの接着は、少なくとも部分的にはＥＶＯＨがエラストマー性熱可塑性物質であるという事実のためであると考えられる。さらに、ウェット脱成型後に、レンズ体を、脱成型工程後に接触したままである１つの残りのＥＶＯＨ型部材から放出するために、シリコーンヒドロゲルレンズ体は「ウェット」脱レンズプロセスの間に追加量の液体に曝露される必要がある。加えて、シリコーンヒドロゲルコンタクトレンズは、多くの場合レンズが眼が許容できる湿潤性になるため中で有機溶媒ベースの洗浄プロセスの使用を必要とし、材料、機器および生産コストをさらに増加させる。
【０００７】
米国特許第２００８／０２９０５３４号は、レンズ体が水性の水和の間に型から放出される場合に（すなわちレンズがウェット脱レンズされる場合に）３０ｍＮ／ｍよりも低い表面エネルギーを有する型の使用が望まれることを記載し、型の表面エネルギーを超える表面エネルギーを有するモノマーまたは硬化させたレンズ（モノマーまたは硬化させたレンズの表面エネルギー−型部の表面エネルギーの表面エネルギー差が０以上であるような）の使用が好ましいことを教示する。本出願は、熱可塑性ポリマー単独または熱可塑性ポリマーおよび添加物の混合物を含むコンタクトレンズ型を開示し、型は０％〜１．９％パーセント極性、および２８ｍＮ／ｍ〜４３ｍＮ／ｍ低い全表面エネルギーを有する。
【０００８】
上記の見解において、特に比較的低い表面張力（例えば成型面の表面エネルギーよりも低い表面張力）を有する重合可能な組成物を使用する場合にシリコーンヒドロゲル眼用レンズのキャスト成型のために使用することができる極性成型面を有する新規コンタクトレンズ型、これらの型および重合可能な組成物を使用してキャスト成型された新規シリコーンヒドロゲル眼用レンズ、ならびに安価で多くのプロセスに向いている成型材料（特にこれらの重合可能な組成物から形成されたキャスト成型されたシリコーンヒドロゲルレンズ体のドライ脱成型およびドライ脱レンズに使用できる型、またはレンズ体への表面処理の適用または重合可能な組成物もしくはレンズ体中のポリマー性湿潤剤の相互貫入ネットワーク（ＩＰＮ）の存在なしにこれらの重合可能な組成物から眼が許容できる湿潤性の表面を有するシリコーンヒドロゲルレンズ体を生産できる型）を使用する関連する製造法、についての必要性が存在することが認識できる。
【０００９】
本明細書中で引用された特許、出版された特許出願、科学的または商業的な出版物および同種のものを含む出版物はすべて、その全体がこれにより本明細書において援用される。
【発明の概要】
【００１０】
本開示は眼用レンズを製造する方法に関する。１つの例において、方法は、シリコーンヒドロゲルコンタクトレンズ体を製造する方法であり、第１の型部材および第２の型部材を提供し、第１の型部材がコンタクトレンズの前面を成型するように構成された凹の成型面を含み、第２の型部材がコンタクトレンズの後面を成型するように構成された凸の成型面を含み、第１の型部材および第２の型部材が型アッセンブリとして組み合わされる場合にレンズ形状のくぼみをその間に形成するように構成され、第１の型部材および第２の型部材のうちの少なくとも１つの成型面が熱可塑性ポリマーを含み、成型面が３％〜２０％のパーセント極性および約２５ｍＮ／ｍ〜約４０ｍＮ／ｍの全表面エネルギーを有する工程と；ａ）少なくとも１つのケイ素含有モノマー、およびｂ）少なくとも１つの親水性モノマーを含む重合可能な組成物を第１の型部材中に配置し、重合可能な組成物が約２０ｍＮ／ｍ〜約２５ｍＮ／ｍの表面張力を有し、成型面の表面エネルギーを差し引いた重合可能な組成物の表面張力の表面エネルギー差がゼロ（０）以下である工程と；型アッセンブリのレンズ形状のくぼみ中に含まれる重合可能な組成物と共にレンズ形状のくぼみをその間に形成するように、第２の型部材を第１の型部材と接触して配置することによって型アッセンブリを組み立てる工程と；型アッセンブリ中で重合可能な組成物を硬化させて、型アッセンブリのレンズ形状のくぼみ中でキャスト成型した重合反応産物を形成し、重合反応産物がシリコーンヒドロゲルコンタクトレンズ体を含む工程とを含む方法である。
【００１１】
本開示は、シリコーンヒドロゲルコンタクトレンズ体にも関し、キャスト成型された重合したレンズ体を含むレンズ体は重合可能な組成物の反応産物を含み、重合可能な組成物はａ）少なくとも１つのケイ素含有モノマーおよびｂ）少なくとも１つの親水性モノマーを含み、重合可能な組成物は約２０ｍＮ／ｍ〜約２５ｍＮ／ｍの表面張力を有し；レンズ体は第１の型部材および第２の型部材を含む型アッセンブリ中でキャスト成型され、第１の型部材および第２の型部材のうちの少なくとも１つは約２５ｍＮ／ｍ〜約４０ｍＮ／ｍの表面エネルギーを有する熱可塑性ポリマー成型面を有し、重合可能な組成物の表面張力と成型面の表面エネルギーとの間の表面エネルギー差はゼロ（０）以下であり；レンズ体は、レンズ体への表面処理の適用なしにまたはレンズ体中のポリマー性湿潤剤の相互貫入ネットワーク（ＩＰＮ）の存在なしに眼が許容できる湿潤性の前面および後面を有する。
【００１２】
第１の型部材および第２の型部材のうちの少なくとも１つの成型面の表面エネルギーは、約２６ｍＮ／ｍ〜約３５ｍＮ／ｍまたは約２７ｍＮ／ｍ〜約３３ｍＮ／ｍまたは３０ｍＮ／ｍを超え得る。
【００１３】
重合可能な組成物の表面張力は、約２１ｍＮ／ｍ〜約２７ｍＮ／ｍまたは約２２ｍＮ／ｍ〜約２５ｍＮ／ｍまたは２５ｍＮ／ｍ未満であり得る。
【００１４】
１つの例において、成型面の表面エネルギーは３０ｍＮ／ｍを超え、重合可能な組成物の表面張力は２５ｍＮ／ｍ未満であり得る。他の例において、成型面の表面エネルギーは約２６ｍＮ／ｍ〜約３３ｍＮ／ｍであり、重合可能な組成物の表面張力は約２１ｍＮ／ｍ〜約２５ｍＮ／ｍであり得る。
【００１５】
１つの例において、成型面の表面エネルギーを差し引いた重合可能な組成物の表面張力の表面エネルギー差は、≦−３または≦−５または≦−７または≦−９であり得る。
【００１６】
熱可塑性ポリマーはポリプロピレンを含むことができる。
【００１７】
熱可塑性ポリマーは環状オレフィンホモポリマーまたは環状オレフィンコポリマーを含むことができる。
【００１８】
熱可塑性ポリマーは、ポリブチレンテレフタレート（ＰＢＴ）を含むか、それから本質的になるか、またはなることができる。
【００１９】
熱可塑性ポリマー成型面を含む、第１の型部材および第２の型部材の少なくとも１つは、射出成型によって形成することができる。１つの例において、型部材の形成に使用される成型ツールは射出成型の間に約３０℃〜約７０℃の温度で維持され得る。
【００２０】
１つの例において、第１の型部材および第２の型部材のうちの少なくとも１つの成型面は熱可塑性ポリマーおよび添加物の混合物を含むことができる。
【００２１】
熱可塑性ポリマーおよび添加物の混合物から形成された成型面は、同じ条件下だが熱可塑性ポリマー単独で形成された成型面よりも、少なくとも３パーセントポイントまたは少なくとも５パーセントポイントまたは少なくとも７パーセントポイント高いパーセント極性および少なくとも１ｍＮ／ｍ低いまたは少なくとも２ｍＮ／ｍ低いまたは少なくとも３ｍＮ／ｍ低い表面エネルギーを有することができる。
【００２２】
存在する場合、成型面の熱可塑性ポリマーの添加物は、非イオン性界面活性剤、脂肪酸アミドもしくはシリコーンオイルまたはその任意の組み合わせの形態を含むことができる。
【００２３】
添加物は、脂肪酸アミドを含むか、それから本質的になるか、またはなることができる。脂肪酸アミドは一級アミドもしくは二級アミドもしくは二級ビス−アミドまたはその任意の組み合わせを含むことができる。
【００２４】
添加物は非イオン性界面活性剤を含むことができる。非イオン性界面活性剤は、少なくとも８炭素の長さの直線状の炭化水素部分を含む構造を有する非イオン性界面活性剤であり得る。非イオン性界面活性剤は、オレイン酸ソルビタンもしくはポリオキシエチレン（８０）モノオレイン酸ソルビタンまたはその任意の組み合わせを含むか、それから本質的になるか、またはなることができる。
【００２５】
成型面のパーセント極性は３％〜１７％または３％〜１５％または５％〜１２％または３％〜７％であり得る。
【００２６】
１つの例において、第１の型部材の成型面のパーセント極性と第２の型部材の成型面のパーセント極性は同じであり得る。
【００２７】
重合可能な組成物のパーセント極性は約２％〜約１０％または約３％〜約９％または約５％〜約８％であり得る。
【００２８】
成型面の極性を差し引いた重合可能な組成物の極性の極性差は、約＋６〜約−６または約＋４〜約−４または約＋２〜約−２である。
【００２９】
成型面および重合可能な組成物の拡張係数は約１０ｍＮ／ｍ以上または約１３ｍＮ／ｍ以上でありえる。
【００３０】
方法は、レンズ体を含む型アッセンブリへの液体の適用を伴わないドライ脱成型方法を使用して型アッセンブリを分離する工程、およびレンズ体への液体の適用を伴わないドライ脱レンズ方法を使用してレンズ体を脱レンズする工程をさらに含むことができる。
【００３１】
重合可能な組成物の親水性モノマーは、Ｎ−ビニル基を備えた親水性モノマーを含むか、それから本質的になるか、またはなることができる。重合可能な組成物の親水性モノマーは、Ｎ−ビニル基を備えた親水性アミドモノマーを含むか、それから本質的になるか、またはなることができる。
【００３２】
重合可能な組成物の少なくとも１つのケイ素含有モノマーは、第１の反応性比を有するケイ素含有モノマーを含むか、それから本質的になるか、またはなることができ、ｂ）少なくとも１つの親水性モノマーは第２の反応性比を有する親水性モノマーを含むことができ、第２の反応性比は第１の反応性比よりも低い。第２の反応性比は第１の反応性比よりも少なくとも５％低くまたは少なくとも１０％低くなり得る。
【００３３】
成型面および重合されたレンズ体の間の平均の接着エネルギーは約４５ｍＪ／ｍ２〜約６０ｍＪ／ｍ2または約５０ｍＪ／ｍ2〜約５５ｍＪ／ｍ2であり得る。
【００３４】
完全に水和した場合、レンズは約１２０°以下、約９０°以下、約８０°以下、約６０°以下、約５０°以下、約４０°以下、約３０°以下、または約１０°〜約３０°の接触角を有することができる１つの例において、接触角はセシルドロップ法を使用して測定することができる。
【００３５】
本明細書において記載される前述のまたは後述の態様／実施形態／特徴のいずれかおよびすべて、ならびに請求項、文章またはパラグラフ中で説明されたかかる態様／実施形態／特徴の組み合わせは、もし任意のかかる順序における任意のかかる組み合わせの態様／実施形態／特徴が互いに矛盾していなければ、本出願の範囲内に含まれる。加えて、任意の態様／実施形態／特徴または態様／実施形態／特徴の組み合わせも本開示の任意の例から特別に除外することができる。
【図面の簡単な説明】
【００３６】
【図１】眼用レンズを生産する方法の工程を説明するフローチャートである。
【図２】重合可能な組成物、液体が接触していない重合したレンズ体、水和されたレンズ体およびパッケージングされた眼用レンズを含む図１の方法の特定のインプットおよびアウトプットを説明するフローチャートである。
【発明を実施するための形態】
【００３７】
本明細書において使用される時、「表面エネルギー」は全表面エネルギーを参照するものと理解され、「表面張力」は全表面張力を参照するものと理解される。全表面エネルギーは、固体の分散表面エネルギーおよび極性表面エネルギーのものの合計である。同様に、全表面張力は、液体の分散表面張力および極性表面張力のものの合計である。
【００３８】
全表面エネルギー、分散成分表面エネルギーおよび全表面エネルギーの極性成分ならびに熱可塑性ポリマーのパーセント極性は、ポリマー技術分野において慣習的で周知の１つまたは複数の標準試験またはアッセイを使用して決定することができる。１つの方法はＯｗｅｎｓ−Ｗｅｎｄｔ−Ｒａｂｅｌ−Ｋａｅｂｅｌモデルに基づき、熱可塑性ポリマーの接触角は多数の異なる既知の極性の液体を使用して決定される。Ｏｗｅｎｓ−Ｗｅｎｄｔ−Ｒａｂｅｌ−Ｋａｅｂｅｌ方程式は、線形方程式の形態で表すことができ、式中、ｙは各々の異なる液体のポリマーとの観察された接触角（θ）に基づいて計算され、ｘは各々の異なる液体の全表面エネルギー（σLT）の既知の極性成分（σLP）および分散成分（σLD）に基づいて計算される。異なる液体からのデーターポイント（ｘ、ｙ）をプロットすることができ、次いでプロットの線形回帰を傾き（ｍ）およびｙ切片（ｂ）の決定に使用することができる。次いで計算された傾きおよびｙ切片を、極性熱可塑性ポリマーの全表面エネルギー（σST、ここでσST＝σSP＋σSD）の極性成分（σSP）および分散成分（σSD）の計算に使用することができる。
【００３９】
線形方程式の形態におけるＯｗｅｎｓ−Ｗｅｎｄｔ−Ｒａｂｅｌ−Ｋａｅｂｅｌ方程式は以下の通りである。
【数１】
0005863125.tif 000002
式中、
【数２】
0005863125.tif 000003
および
【数３】
0005863125.tif 000004
【００４０】
熱可塑性ポリマーのパーセント極性の決定に使用することができる異なる極性を備えた液体の例は、純水、ジヨードメタン、ジメチルスルホキシド（ＤＭＳＯ）およびホルムアミドを含むが、これらに限定されない。異なる極性を備えた液体の選択において、理想的には、異なる全表面エネルギー（σLT）を備えた多数の液体を選択するのではなく、液体の全表面エネルギーの極性成分（σLP）に基づいた範囲の極性を有する多数の液体が選択されるだろう。この方法を使用して、熱可塑性ポリマーのパーセント極性は、ポリマーについての全表面エネルギーの計算された極性成分（σSP）を、その計算された全表面エネルギー（σST）で割り、１００を掛けることによって計算する。
【００４１】
本明細書において記載される装置および方法において使用される熱可塑性ポリマーは、約３２ｍＮ／ｍ以下または約３２ｍＮ／ｍ〜約５０ｍＮ／ｍまたは約３２ｍＮ／ｍ〜４２ｍＮ／ｍまたは約２５ｍＮ／ｍ〜約４０ｍＮ／ｍまたは約２６ｍＮ／ｍ〜約３５ｍＮ／ｍまたは約２７ｍＮ／ｍ〜約３３ｍＮ／ｍまたは３０ｍＮ／ｍを超える平均の全表面エネルギーを有することができる。
【００４２】
成型面のパーセント極性は２％〜２０％または３％〜約１５％または５％〜１２％または３％〜７％であり得る。
【００４３】
平均の全表面エネルギーおよびパーセント極性は、ポリマー技術分野において慣習的で周知の１つまたは複数の標準試験またはアッセイ（上記のＯｗｅｎｓ−Ｗｅｎｄｔ−Ｒａｂｅｌ−Ｋａｅｂｅｌモデルに基づく手技によるものを含む）を使用して決定することができる。
【００４４】
重合可能な組成物の表面張力およびパーセント極性は、ポリマー技術分野において慣習的で周知の１つまたは複数の標準試験またはアッセイを使用して決定することができる。例えば、重合可能な組成物の表面張力はペンダントドロップ方法を使用して計算することができる。次いで、重合可能な組成物の表面張力の極性成分は、（ａ）ペンダントドロップ法によって決定された重合可能な組成物の全表面張力（σLT）、および（ｂ）以下の方程式の使用によりテフロン（登録商標）（ポリテトラフルオロエチレン、ＰＴＦＥ）上の重合可能な組成物の接触角（θ）を決定することによる重合可能な組成物の全表面張力の分散成分（σLD）の計算、を使用して計算することができる。
【数４】
0005863125.tif 000005
【００４５】
次いで、以下の方程式を使用して、測定された全表面張力（σLT）から測定された表面張力の分散成分（σLD）を引いて、表面張力の極性成分を得ることができる。σLP＝σLT−σLD。重合可能な組成物のパーセント極性は、極性成分（σLP）を全表面エネルギー（σLT）で割り、１００を掛けることによって計算される。重合可能な組成物の表面張力は、約２０ｍＮ／ｍ〜約２５ｍＮ／ｍまたは約２１ｍＮ／ｍ〜約２７ｍＮ／ｍまたは約２２ｍＮ／ｍ〜約２５ｍＮ／ｍまたは２５ｍＮ／ｍ未満であり得る。
【００４６】
重合可能な組成物のパーセント極性は、約２％〜約１０％または約３％〜約９％または約５％〜約８％または約１％〜約７％または約２％〜約７％または約３％〜約６％または約５％であり得る。
【００４７】
本明細書において記載された成型面のうちの少なくとも１つはレンズ体の形成に使用される重合可能な組成物の表面張力とは異なる表面エネルギーを有するので、重合可能な組成物の表面張力と成型面の表面エネルギーとの間の表面エネルギー差は、重合可能な組成物の表面張力の値から成型面の表面エネルギーの値を引くことによって計算することができる。言いかえれば、表面エネルギー差は、本明細書において使用される時、熱可塑性成型面の全表面エネルギーを差し引いた重合可能な組成物の全表面張力の値である。本明細書において記載された方法およびレンズ体のために、表面エネルギー差の値はゼロ（０）以下であり、例えば成型面の全表面エネルギーは重合可能な組成物の全表面張力を超える。例えば、表面エネルギー差は、≦−３または≦−５または≦−７または≦−９であり得る。
【００４８】
同様に、極性差は、重合可能な組成物のパーセント極性から成型面のパーセント極性を引くことによって同様に計算することができる（すなわち成型面のパーセント極性を差し引いた重合可能な組成物のパーセント極性）。極性差は、約＋６〜約−６または約＋４〜約−４または約＋２〜約−２であり得る。
【００４９】
成型面の極性を差し引いた重合可能な組成物の極性の極性差は、約＋６〜約−６または約＋４〜約−４または約＋２〜約−２である。
【００５０】
重合可能な組成物および熱可塑性ポリマーの拡張係数は、ポリマー技術分野において慣習的で周知の１つまたは複数の標準試験またはアッセイを使用して決定することができる。例えば、拡張係数は、以下の方程式を使用して、型部材の表面エネルギー（σS）、重合可能な組成物の表面エネルギー（σL）、および重合可能な組成物および型部材の界面での界面張力（σSL）に基づいて決定することができる。
拡張係数＝σS−σL−σSL。
【００５１】
１つの例において、本明細書において記載される重合可能な組成物が、本明細書において記載されるような熱可塑性ポリマーを含む型部材と接触して配置される場合、重合可能な組成物および型部材の拡張係数は、約１０ｍＮ／ｍ以上であり得るか、または約１３ｍＮ／ｍ以上であり得るか、または約１３ｍＮ／ｍ〜約１８ｍＮ／ｍまたは約１２ｍＮ／ｍ〜約１５ｍＮ／ｍであり得る。
【００５２】
型アッセンブリの平均接着エネルギーは、ポリマー技術分野において慣習的で周知の１つまたは複数の標準試験またはアッセイを使用して決定することができる。例えば、平均の接着エネルギーは、重合可能な組成物の全表面エネルギーの分散成分（σLD）、重合可能な組成物の全表面エネルギーの極性成分（σLP）、熱可塑性ポリマーの全表面エネルギーの分散成分（σSD）、および熱可塑性ポリマーの全表面エネルギーの極性成分（σSP）に基づいて計算することができる。以前に記載されたように、全表面エネルギーに加えて表面エネルギーの極性成分および分散成分をＯｗｅｎｓ−Ｗｅｎｄｔ−Ｒａｂｅｌ−Ｋａｅｂｅｌモデルに基づいて計算することができる。次いで型アッセンブリの接着エネルギーは以下の方程式を使用して計算することができる。
接着エネルギー＝２［（σSDσLD）1/2＋（σSPσLP）1/2］。
【００５３】
１つの例において、本明細書において記載される重合可能な組成物が本明細書において記載されるような熱可塑性ポリマー成型面を含む型アッセンブリ中で硬化されて重合したレンズ体を形成する場合、成型面およびレンズ体の平均の接着エネルギーは、約５５ｍＪ／ｍ２以上または約５５ｍＪ／ｍ２〜約６３ｍＪ／ｍ２または約５８ｍＪ／ｍ２〜約６１ｍＪ／ｍ２または約４５ｍＪ／ｍ２〜約６０ｍＪ／ｍ２または約５０ｍＪ／ｍ２〜約５５ｍＪ／ｍ２でありえる。
【００５４】
本開示に従って用いることができる熱可塑性ポリマーの例は、ポリオレフィン（例えばポリエチレン、ポリプロピレン、ポリスチレンおよび同種のものならびにその混合物）を限定されずに含む。１つの例において、熱可塑性ポリマーは、ポリプロピレンを含むか、それから本質的になるか、またはなることができる。他の例において、熱可塑性ポリマーは、ポリブチレンテレフタレート（ＰＢＴ）を含むか、それから本質的になるか、またはなることができる。他の例において、熱可塑性ポリマーは、環状オレフィンポリマー（環状オレフィンホモポリマーおよび環状オレフィンコポリマーならびにその任意の組み合わせを含む）を含むか、それから本質的になるか、またはなることができる。例えば、環状オレフィンポリマーは、例えばＺＥＯＮＯＲ  １４２０Ｒ（商標）（Ｚｅｏｎ  Ｃｈｅｍｉｃａｌｓ、Ｌｏｕｉｓｖｉｌｌｅ、ＫＹ、ＵＳＡ）等のＺＥＯＮＯＲ（商標）ポリマーの形態を含むことができる。
【００５５】
１つの例において、本開示の熱可塑性ポリマーは、熱可塑性ポリマーおよび添加物の混合物を含むか、それから本質的になるか、またはなることができる。
【００５６】
添加物は、熱可塑性ポリマーのパーセント極性および全表面エネルギーを、添加物なしの熱可塑性ポリマーと比較して、添加物および熱可塑性ポリマーの混合物が高パーセント極性および低全表面エネルギーを有するように改変することに効果的であり得る。例えば、混合物の全表面エネルギーは、添加物なしの熱可塑性物質の全表面エネルギーよりも、少なくとも１ｍＮ／ｍまたは少なくとも２ｍＮ／ｍまたは少なくとも４ｍＮ／ｍ低くなり得るが、混合物のパーセント極性は、添加物なしの熱可塑性物質のパーセント極性よりも、少なくとも１％または少なくとも３％または少なくとも５％または少なくとも７％高くなり得る。
【００５７】
添加物は、イオン性界面活性剤、脂肪酸アミド、シリコーンオイルおよびその任意の組み合わせからなる群から選択され得る。
【００５８】
添加物は、脂肪酸アミドを含むか、それから本質的になるか、またはなることができる。脂肪酸アミドは一級アミド、二級アミド、二級ビス−アミドまたはその任意の組み合わせであり得る。１つの例において、脂肪酸アミドは一級アミドであり得る。一級アミドは、ＣＲＯＤＡＭＩＤＥ  ＯＲ（商標）、またはＣＲＯＤＡＭＩＤＥ  ＥＲ（商標）（Ｃｒｏｄａ  Ｉｎｔｅｒｎａｔｉｏｎａｌ  Ｐｌｃ、Ｇｏｏｌｅ、Ｅａｓｔ  Ｙｏｒｋｓｈｉｒｅ、英国）であり得る。
【００５９】
添加物は、非イオン性界面活性剤を含むか、それから本質的になるか、またはなることができる。非イオン性界面活性剤は、少なくとも８炭素の長さの直線状の炭化水素部分を含む構造を有する非イオン性界面活性剤であり得る。非イオン性界面活性剤は、オレイン酸ソルビタンもしくはポリオキシエチレン（８０）モノオレイン酸ソルビタンまたはその任意の組み合わせであり得る。
【００６０】
添加物は、約０．５％〜約２０％または約１％〜約１０％または約２％〜約７％の量で混合物中に存在することができる。
【００６１】
添加物は、３％〜２０％または３％〜１５％または５％〜１２％または３％〜７％の極性を有する混合物の生産に効果的な量で混合物中に存在することができる。
【００６２】
１つの例において、第１の型部材の成型面および第２の型部材の両方は、熱可塑性ポリマーまたは熱可塑性ポリマー混合物から第１の型部材の成型面および第２の型部材の成型面が同じパーセント極性を有するように形成することができるか、または２つの成型面のパーセント極性は、パーセント極性の値の１０％または５％以下で異なることができる。
【００６３】
他の例において、熱可塑性ポリマーは、非極性熱可塑性ポリマーおよび極性熱可塑性ポリマーの混合物を含むことができる。本成型面中で熱可塑性ポリマー（複数可）および非極性ポリマー（複数可）の相対量は、広く変動し、様々な因子（用いられる特異的な熱可塑性ポリマー（複数可）、用いられる特異的な非極性ポリマー（複数可）、使用される特異的なレンズ材料、得られる特異的なレンズ（型）デザインおよび同種の因子等）に依存し得る。１つの例において、非極性ポリマー（複数可）は、重量で約５０％よりも少ないい少量のより低い極性のポリマー（複数可）および非極性ポリマー（複数可）の混合物を含む。非極性ポリマー（複数可）は、重量で少なくとも約５％、約１０％、約１５％、約２０％、約３０％または約５０％のより低い極性のポリマー（複数可）および非極性ポリマー（複数可）の混合物を含むことができる。他の例において、非極性ポリマー（複数可）は、重量で約５０％を超える多量のより低い極性のポリマー（複数可）および非極性ポリマー（複数可）の混合物を含む。非極性ポリマー（複数可）は、重量で少なくとも約５０％、約１０％、約６０％、約７０％、約８０％または約９０％のより低い極性のポリマー（複数可）および非極性ポリマー（複数可）の混合物を含むことができる。
【００６４】
非極性ポリマー（複数可）および極性のポリマー（複数可）の組み合わせは、少なくとも１つの極性のポリマーと少なくとも１つの非極性極性のポリマーの組み合わせであり得、少なくとも１つの極性のポリマーは９％以上のパーセント極性を有し、組み合わせのパーセント極性は約０．２５％〜約８％（例えば約１％〜約７％、２％〜約５％、約１％〜約４％または約３％等）である。
【００６５】
非極性ポリマー（複数可）および極性のポリマー（複数可）の組み合わせは、少なくとも１つの極性のポリマーと少なくとも１つの非極性極性のポリマーの組み合わせであり得、少なくとも１つの極性のポリマーは約０．２５％〜約８％のパーセント極性を有し、組み合わせのパーセント極性は約０．２５％〜約８％（例えば約１％〜約７％、２％〜約５％、約１％〜約４％または約３％等）である。
【００６６】
１つの例において、熱可塑性ポリマーとの混合物中の添加物の存在は、添加物なしの熱可塑性ポリマーと比較して、混合物の全表面エネルギーを低下させているが、混合物のパーセント極性を増加させることができる。例えば、熱可塑性ポリマーおよび添加物の混合物から形成された成型面は、同じ条件下だが熱可塑性ポリマー単独で形成された成型面よりも、少なくとも３パーセントポイント高いまたは少なくとも４パーセントポイント高い少なくとも５パーセントポイント高いまたは少なくとも７パーセントポイント高いパーセント極性および少なくとも１ｍＮ／ｍまたは少なくとも２ｍＮ／ｍまたは少なくとも３ｍＮ／ｍ低い表面エネルギーを有することができる。
【００６７】
以前に論じられたように、本明細書において記載されるような型部材、成型面または両方の形成に使用される熱可塑性ポリマー（複数可）（すなわち熱可塑性ポリマー（複数可）、非極性熱可塑性ポリマー（複数可）、極性熱可塑性ポリマー（複数可）およびその組み合わせ）は、１つまたは複数の添加物を含むことができる。添加物は混合物として熱可塑性物質中に存在することができる。１つの例において、添加物は、硬化させたシリコーンヒドロゲルコンタクトレンズ体が熱可塑性ポリマーおよび添加物を含む成型面からドライ脱成型されるか、ドライ脱レンズされるか、またはドライ脱成型および脱レンズされることの両方を可能にすることに効果的であり得る。添加物は混合物として熱可塑性物質中に存在することができる。他の例において、実質的に同一であるが存在する添加物がない状態で成型面からドライ脱成型されるか、ドライ脱レンズされるか、またはドライ脱成型および脱レンズされることの両方が起こる場合の美容上許容可能な硬化させたシリコーンヒドロゲルコンタクトレンズ体の収率と比較して、添加物は、熱可塑性ポリマーおよび添加物を含む成型面からドライ脱成型されるか、ドライ脱レンズされるか、またはドライ脱成型および脱レンズされることの両方が起こる場合の美容上許容可能な硬化させたシリコーンヒドロゲルコンタクトレンズ体の収率を増加させることに効果的であり得る。さらに他の例において、実質的に同一であるが存在する添加物がない状態で成型面からドライ脱成型されるか、ドライ脱レンズされるか、またはドライ脱成型および脱レンズされることの両方が起こる場合の硬化させたシリコーンヒドロゲルコンタクトレンズ体のレンズ変形率と比較して、添加物は、熱可塑性ポリマーおよび添加物を含む成型面からドライ脱成型されるか、ドライ脱レンズされるか、またはドライ脱成型および脱レンズされることの両方が起こる場合の硬化させたシリコーンヒドロゲルコンタクトレンズ体のレンズ変形率を減少させることに効果的であり得る。
【００６８】
本型部材は当業者に公知の慣習的な射出成型手技によって生産することができる。例えば、本明細書において開示されるポリマー材料の一定量を加熱して融解された熱可塑性ポリマーを形成することができる。融解した熱可塑性ポリマーを眼用レンズ型の形状の成型用くぼみの中へ分注することができる。例えば、成型用くぼみは１または２の光学的品質の成型面を含むことができる。光学的品質成型面は、プレートまたは他の筺体中に置かれる１つまたは複数の着脱可能な挿入物のコンポーネントとして提供され得るか、または成型用くぼみの一部として一体化して機械加工され得る。次いで成型用くぼみ中の融解した熱可塑性ポリマーを冷却し、成型マシンから分離しステーションに移動して一定体積の重合可能な組成物を受理する。あるいは、本型部材は、射出成型および機械加工の組み合わせ、旋盤または融解除去によって生産することができ、例えば型部材の基本的な形状が射出成型によって準備され、光学的品質成型面のすべてまたは一部が型部材の一部の除去によって（例えば型部材（コンタクトレンズの光学ゾーンの成型に使用される型の領域のすべてまたは一部分等）の一部を機械加工、旋盤または融解除去することによって）、調製される。
【００６９】
本明細書において記載した熱可塑性ポリマーの射出成型のために、１つの例において、型部材の形成に使用される成型ツールは射出成型プロセスの間に約３０℃〜約７０℃の温度で維持され得る。加えてまたは任意で、１つまたは複数の以下の射出成型条件を使用することができる。約２４５℃〜約２７０℃の融解温度、約２３５℃〜約２７０℃の保持温度、約２３５℃〜約２５０℃の供給温度、約６０ｂａｒ〜約１２５ｂａｒの保持圧力、および３ｍｍの口径を通して約５０ｍｍ／秒〜約１２５ｍｍ／秒の射出速度。
【００７０】
１つの例において、使用される少なくとも１つの成型面は、眼が許容できる湿潤性のシリコーンヒドロゲルコンタクトレンズを含むが、これらに限定されない眼が許容できる湿潤性の眼用レンズを生産するのに効果的である。眼が許容できる湿潤性の眼用レンズは、例えば眼に適合性のあるシリコーンヒドロゲルコンタクトレンズ等の眼に適合性のあるレンズでもあり得る。
【００７１】
本明細書において使用される時、「眼に適合性のあるシリコーンヒドロゲルコンタクトレンズ」は、眼球刺激および同種のものを含む、人の実質的な不快な経験または報告なしに、人の眼で着用することができるシリコーンヒドロゲルコンタクトレンズを指す。かかるレンズは、多くの場合、眼からのレンズの除去を必要とせずに、少なくとも１日、少なくとも１週間、少なくとも２週間、または約１か月間等の延長された期間で患者の眼上でレンズが快適に着用されることを可能にする酸素浸透率、表面湿潤性、弾性率、水分含量、イオノフラックス、デザインおよびその組み合わせを有する。典型的には、眼に適合性のあるシリコーンヒドロゲルコンタクトレンズは有意な角膜膨潤、角膜脱水（「ドライアイ」）、上方角膜上皮弓状病変（「ＳＥＡＬ」）または他の有意な不快を引き起こさないかまたは関連しない。眼に適合性のあるシリコーンヒドロゲルコンタクトレンズは、毎日の着用またはコンタクトレンズの延長された着用のための臨床的許容性の要求事項を満たす。
【００７２】
眼が許容できる湿潤性の表面のあるレンズは必ずしも眼に適合性がなくてもよいが、眼に適合性のあるシリコーンヒドロゲルコンタクトレンズは眼が許容できる湿潤性の表面を有する。眼が許容できる湿潤性の表面を有するシリコーンヒドロゲルコンタクトレンズは、レンズ着用者の眼上のシリコーンヒドロゲルコンタクトレンズの配置または着用と関連した不快の経験または報告をもたらす程度にレンズ着用者の眼の涙液膜に悪影響を及ぼさないシリコーンヒドロゲルコンタクトレンズを指すと理解することができる。
【００７３】
眼用レンズは表面（前面および後面等）を有するレンズ体を含む。本明細書において使用される時、眼に許容可能な湿潤性の眼用レンズとは、表面がすべて眼が許容できる湿潤性の表面を備えたレンズ体である。湿潤性とはレンズの１つまたは複数の表面の親水性を指す。本明細書において使用される時、レンズが以下のように行われる湿潤性アッセイにおいて３以上のスコアを得るならば、レンズの表面は湿潤性であるかまたは眼が許容できる湿潤性であると判断することができる。眼用レンズを蒸留水の中に漬け、水から除去し、レンズ面からの水膜の後退に要する時間の長さ（例えば水切れ時間（ＷＢＵＴ））を決定する。アッセイは１〜１０の直線状スケールでレンズを類別し、１０のスコアはレンズからのドロップの落下に２０秒以上をとるレンズを指す。５秒以上（少なくとも１０秒またはより望ましくは少なくとも約１５秒等）のＷＢＵＴを有するレンズは、眼が許容できる湿潤性のレンズであり得る。湿潤性は１つまたは両方のレンズ面上で接触角の測定によっても決定することができる。接触角は、動的接触角または静的接触角、セシルドロップ接触角、ペンダントドロップ接触角もしくはキャプティブバブル接触角でありえる。より低い接触角は概してコンタクトレンズ表面の湿潤性の増加を指す。例えば、眼が許容できる湿潤性のレンズの表面は、完全に水和した場合、約１２０度以下の接触角を有することができる。しかしながら、特定の例において、レンズは約９０度以下の接触角を有し、さらなる例において、レンズは約８０度以下または約６０°以下、約５０°以下、約４０°以下、約３０°以下または約１０°〜約３０°の前進接触角を有する。１つの例において、接触角はセシルドロップ法を使用して測定することができる。
【００７４】
本明細書において記載されるように、完全に水和した場合、熱可塑性ポリマーを使用してキャスト成型した眼用レンズは、眼が許容できる湿潤性の表面を有しており、表面処理の適用またはレンズが眼が許容できる湿潤性の表面を有するためにレンズ体中のポリマー性湿潤剤の相互貫入ネットワークの存在を必要としない。しかしながら、レンズへの表面処理の適用またはレンズ体中のポリマー性湿潤剤の相互貫入ネットワークの存在を使用して、眼が許容できる湿潤性であると判断されるレベルより上にレンズ面の湿潤性をさらに増加させることができる。
【００７５】
これとは対照的に、シリコーンヒドロゲルコンタクトレンズを含むキャスト成型した眼用レンズのための型部材中で独占的または優勢的な型材料としての非極性ポリマーまたは疎水性ポリマーの使用は、そのように生産されたレンズ体のレンズ面が眼が許容できる湿潤性の表面を有することをもたらさない。典型的には、非極性型材料または疎水性型材料を使用して生産された眼用レンズは、硬化後に表面処理を行なうか、またはレンズ体に含まれるポリマー性湿潤剤の相互貫入ネットワーク（ＩＰＮ）を有し、表面処理またはＩＰＮの存在の結果として、完全に水和した場合レンズは眼が許容できる湿潤性になる。言いかえれば、非極性熱可塑性ポリマー型中でキャスト成型され、表面処理されないかまたはポリマー性湿潤剤のＩＰＮを含まない、大部分のシリコーンヒドロゲルコンタクトレンズ体は、完全に水和した場合眼が許容できる湿潤性ではない。
【００７６】
本明細書において使用される時、「非極性ポリマーコンタクトレンズ型」または「疎水性ポリマーコンタクトレンズ型」とは、全表面エネルギーの極性成分を有していない熱可塑性ポリマーから形成されるか生じられる成型面があるコンタクトレンズ型を指す。例えば、キャプティブバブル方法を使用して決定されるように、非極性ポリマー型または疎水性ポリマー型は約９０°以上の静的接触角を有し得る。かかる接触角では、かかる型中で生産された慣習的なシリコーンヒドロゲルコンタクトレンズを含む慣習的な眼用レンズは眼が許容できる湿潤性の表面を有していない。さらに、典型的にはかかるレンズの表面は眼が許容できる湿潤性の表面を有していない。
【００７７】
型部材（熱可塑性ポリマーを含む型部材を含む）が、眼が許容できる湿潤性の表面を有するシリコーンヒドロゲルコンタクトレンズを成型する能力の１つの測定値は、型部材の接触角である。接触角は、動的接触角または静的接触角、セシルドロップ接触角、ペンダントドロップ接触角もしくはキャプティブバブル接触角を含むことができる。１つの例において、キャプティブバブル方法を使用して接触角は測定することができ、接触角試験装置（Ｋｙｏｗａ  Ｋａｉｍｅｎ  Ｋａｇａｋｕ  Ｃｏ．，  Ｌｔｄ．によって製造されたモデルＣＡ−ＤＴまたはＫｒｕｓｓ  ＤＳＡ  １００装置（Ｋｒｕｓｓ  ＧｍｂＨ、Ｈａｍｂｕｒｇ）等）を使用して精製水中で実行することができる。測定は２５℃で実行することができる。
【００７８】
シリコーンヒドロゲルコンタクトレンズ体をキャスト成型するプロセスは１対の型部材（すなわち第１の型部材および第２の型部材）の調製から典型的には始められる。型部材は、型形状のくぼみの中へ熱可塑性ポリマー型材料を射出成型することによって、全体の型部材を形成するためにポリマー型材料を旋盤使用することによって、または射出成型および旋盤の組み合わせによって（例えば、射出成型して型部材の基本的な形状を形成し、次いで型部材のレンズ形成領域のすべてまたは一部を旋盤にかける）生産することができる
【００７９】
典型的には、２つの型部材を組み合わせてコンタクトレンズ体をキャスト成型する。２つの型部材はサイズ合わせされ構築され、ともに組み立てられてレンズ形状のくぼみをその間に画成する。２つの型部材の各々は、レンズの前面の成型に使用される凹のレンズ形成表面またはレンズの後面の成型に使用される凸のレンズ形成表面のどちらかを含むことができる。この開示の目的のために、凹のレンズ形成表面を備えた型部材は第１の型部材または雌型部材と称され、凸のレンズ形成表面を備えた型部材は第２の型部材または雄型部材と称される。型アッセンブリを形成するために互いと共に組み立てられた場合、第１の型部材および第２の型部材を構築してレンズ形状のくぼみをその間に形成することができる。代替の型部材構成（例えば２を超える型部材または上記のものとは異なって形作られるかまたは構造化される型部材を含む型アッセンブリ）は、本明細書において記載される低い極性の熱可塑性ポリマー型材料と共に使用することができる。加えて、型部材は１以上のレンズ形成領域を含むように構成することができる。例えば、単一の型部材を構成して、前方レンズ面に加えて後部のレンズ面を成型するように（雌型部材または雄型部材として働くように）構成された領域を含むことができる。
【００８０】
少なくとも１つの熱可塑性ポリマーを使用して少なくとも１つの型部材（例えば第１の型部材または第２の型部材）を形成することができるか、またはこれを使用して両方の型部材（例えば第１の型部材および第２の型部材）を形成することができる。
【００８１】
以前に論じられたように、本明細書において記載される熱可塑性ポリマー材料を使用して型アッセンブリとしてレンズ形状のくぼみをその間に形成するように型部材の成型面を構成させる場合、型アッセンブリへと型部材を組み立てるプロセスは、型部材の間のいくつかの種類の連結を形成する工程をさらに含むことができる。第１の型部材および第２の型部材を、ともに組み立てられた後に、好ましくは第１の型部材および第２の型部材のうちの少なくとも１つおよびレンズ形状のくぼみ中で生産された眼用レンズ産物が実質損害を引き起こすことなしに容易に分離されるように、組み立てることができる。１つの例において、型部材は、型部材のエレメントの形状に基づいた機械的連結（型部材の間の干渉嵌合、型部材の間のネジ切り、型部材の間の穴および突出、または他のロック構造）を形成するように構成され得る。他の例において、溶接点は１つまたは複数の型部材の領域の融解によって型部材の間の形成することができる。さらに他の例において、粘着性物質（グルー、コンタクトセメントまたはシーラントの形態等）を使用して型部材の間の結合を形成することができる。さらに他の例において、型部材は追加のエレメント（クリップ、クランプまたはブラケット等）を使用して連結することができる。型部材の間に使用される連結のタイプに関係なく、連結は、型部材を硬化プロセスの間にアライメントさせて維持することを意図し、脱成型プロセス前にまたは脱成型プロセスの一部として放出できることが必要である。
【００８２】
レンズ体を製造するプロセスの間に、個々の型部材を組み合わせて型アッセンブリを形成する前に、重合可能なレンズ形成組成物は型部材の中へ充填される。典型的には、これは第１の型部材の凹成型面の中へ重合可能な組成物の所定の量を配置することによって遂行される。次いで、型アッセンブリは、第２の型部材の凸成型面を第１の型部材と接触させてレンズ形状のくぼみ（重合可能な組成物を含んでいるレンズ形状のくぼみ）が第１の型部材と第２の型部材との間に形成されるように配置することによって組み立てられる。もし使用されれば、連結は、硬化プロセスの間に適切にアライメントさせて型部材を維持するために使用されているいかなる手段によっても、第１の型部材と第２の型部材との間に形成される。以前に記載されるように、連結を形成するプロセスは、例えば、型部材を共に溶接すること、型部材をともに固着させること、型部材へ圧力を適用して干渉嵌合を係合すること、型部材にともにネジ山をつけること、型部材へクランプを適用することなどを含み得る。
【００８３】
次いで、重合可能な組成物を含む型アッセンブリをレンズ形状のくぼみ中で硬化させてレンズ体を形成する。典型的には、硬化は、型アッセンブリのレンズ形状のくぼみ中の重合可能な組成物の重合を引き起こすために重合可能な組成物を含む型アッセンブリへの電磁放射の形態の適用を含む。電磁放射線の形態は、熱放射、可視光線および紫外線（ＵＶ）光などを含むことができる。電磁放射の２つ以上の形態の組み合わせに加えて、電磁放射の２つ以上のレベルの１つまたは複数の形態を、型アッセンブリの硬化に使用することができる。硬化プロセスは、典型的には、重合可能な組成物がレンズ体が脱成型および脱レンズ後にレンズ形状のくぼみの形状を保持するように十分に重合するまで型アッセンブリを硬化させることを伴う。それゆえ、硬化プロセスは、重合可能な組成物のすべての重合可能なコンポーネントの完全な反応をもたらさなくてもよい。
【００８４】
「ウェット」脱成型方法または「ドライ」脱成型方法のどちらかを使用して型アッセンブリの型部材を分離することができる。以前に論じられたように、ウェット脱成型方法は重合したレンズ体を含む型アッセンブリへの液体の適用を伴う。ウェット脱成型方法が使用される場合、超音波エネルギーを任意で液体および型アッセンブリに適用して脱成型プロセスを支援することができる。
【００８５】
ドライ脱成型プロセスは、型アッセンブリ（重合したレンズ体を含むアッセンブリ）の２つの型部材を分離する機械的プロセスの使用を伴っている。ドライ脱成型プロセスにおいて、重合したレンズ体を含む型アッセンブリは脱成型プロセスの間に液体（有機溶媒、水または水溶液等）と接触させられず、典型的には、重合したレンズ体を含む型アッセンブリはドライ脱成型プロセス前に液体に曝露されていない。ドライ脱成型プロセス後に、重合したレンズ体はレンズ体の成型に使用される２つの型部材のうちの唯１つだけと接触したままである。１つの例において、ドライ脱成型プロセスは、１つまたは複数の型部材を締めつけて型部材（複数可）を変形し、２つの型部材を分離し、２つの型部材のうちの１つと接触して重合したレンズ体を残すことを含み得る。型アッセンブリの型部材が２つの型部材の間の干渉嵌合によって少なくとも部分的に保持されるならば、ドライ脱成型プロセスは互いから型部材を押し出すために１つまたは両方の型部材への圧力を適用して干渉嵌合を破壊することを含み得る。型アッセンブリの型部材が２つの型部材の間の溶接点によって少なくとも部分的に保持されるならば、ドライ脱成型は溶接された材料を介して切り離すことを含み得る。
【００８６】
脱成型プロセス後に、レンズ体を特定の型部材（第１の型部材または第２の型部材のいずれか等）と接触したままにさせることが所望され得る。レンズ体が所望される型部材と接触したままであることを支援するために、例えば型部材の裏での熱風の送風によって第１の型部材または第２の型部材に熱を適用することができる。あるいは、第１の型部材または第２の型部材は例えば型部材の裏での冷風の送風によって冷却され得る。脱成型前または脱成型プロセスと同時に、第１の型部材または第２の型部材への加圧も、脱成型プロセス後に、レンズ体が特定の型部材（すなわち第１の型部材または第２の型部材）と接触したままであることを支援することができる。
【００８７】
「ウェット」脱レンズ方法または「ドライ」脱レンズ方法のどちらかを使用して、脱成型工程後に接触したままである唯１つだけの型部材（すなわち第１の型部材または第２の型部材）からレンズ体を分離することができる。以前に論じられたように、ウェット脱レンズ方法は重合したレンズ体および唯１つだけの型部材への液体の適用を伴う。ウェット脱レンズ方法を使用する場合、超音波エネルギーを、任意で脱レンズプロセスの一部として液体および唯１つだけの型部材に適用して、唯１つだけの型部材からのレンズ体の放出を支援することができる。ウェット脱レンズ後に、放出されたレンズ体をパッケージまたはトレーへ直ちに移し検査することができるか、または任意でウェット脱レンズのために使用する液体（例えば純水等）中で一定の期間の間放置する（例えば放出されたレンズを部分的または完全に水和させる）ことができる。脱レンズ液体の温度も脱レンズプロセスおよびオプションの放置時間の間に制御することができる。
【００８８】
ドライ脱レンズプロセスは、脱成型工程後にレンズ体が接触している１つの残りの型部材からレンズ体を放出する機械的プロセスの使用を伴う。ドライ脱レンズプロセスにおいて、レンズ体、およびレンズ体が接触している１つの残りの型部材は、脱レンズプロセスの一部として液体（水または水溶液等）が接触しない。ドライ脱レンズプロセスの前にウェット脱成型プロセス（重合したレンズ体を含む型アッセンブリへの液体の適用を伴う）を使用することは可能であるが、ドライ脱レンズプロセスの前にドライ脱成型プロセスを使用することがより一般的である。ドライ脱成型プロセスおよびドライ脱レンズプロセスがともに使用される場合、レンズ体が型アッセンブリの両方の型部材から放出された（すなわち、第１の型部材および第２の型部材から放出された）後まで、レンズ体は液体（例えば有機溶媒、水または水溶液）に曝露されていない。１つの例において、ドライ脱レンズプロセスは、脱成型工程後に接触している１つの残りの型部材から重合したレンズ体を引き上げる真空装置の使用を伴い得る。ドライ脱レンズプロセスは１つの残りの型部材を締めつけて、１つの型部材の間の結合を少なくとも部分的に破壊することも含み得る。ドライ脱レンズプロセスはレンズ体の縁部と型部材との間にバールを挿入して、少なくとも部分的にレンズ体と型部材との間の結合を破壊することを含み得る。
【００８９】
湿潤性を増加させるためまたは他の目的のために有機溶媒ベースの洗浄工程を使用することができるが、熱可塑性ポリマー型を使用してキャスト成型されたシリコーンヒドロゲルレンズ体は、もたらされたレンズ体が眼が許容できる湿潤性であるために、１つまたは複数の有機溶媒ベースの洗浄工程の使用を必要としない。例えば、これらのシリコーンヒドロゲルレンズ体は、有機溶媒（揮発性アルコール等）が本質的にない水溶液を含む水溶液中での洗浄後に眼が許容できる湿潤性である。揮発性アルコールの例は、メタノール、エタノール、プロパノールなどの形態を含む。本レンズの洗浄に使用される有機溶媒が本質的にない水溶液は、塩水溶液、緩衝液溶液、界面活性剤溶液、湿潤剤溶液、快適剤（ｃｏｍｆｏｒｔ  ａｇｅｎｔ）溶液、その組み合わせおよび同種のものを含むことができる。１つの例において、１つまたは複数のポリマー性湿潤剤または快適剤を使用して本レンズを洗浄することができる。しかしながら、いかなるポリマー性湿潤剤または快適剤も含まない水溶液中で洗浄された場合、本レンズが眼が許容できる湿潤性の表面を有することが理解される。したがって、ポリマー性湿潤剤または快適剤を本レンズの湿潤性を増加させるために使用することができるが、それらの湿潤性はかかる薬剤の使用のみに依存しない。
【００９０】
本明細書において記載されるレンズを眼が許容できる湿潤性にするために有機溶媒ベースの洗浄工程の使用は必要ではないが、１つまたは複数のかかる工程を本レンズに対して使用して、例えばダストまたは残屑の除去によってレンズ体を洗浄すること；未反応または部分的に反応したモノマーまたは他の材料の除去によって、レンズ体を抽出すること；またはレンズを部分的に水和すること（有機溶媒の水溶液が使用される場合）ができる。加えて、１つまたは複数の有機溶媒ベースの洗浄工程は、レンズ体の成型においてより低い極性の型材料の使用に基づいて達成される眼が許容できる湿潤性のレベルより上のレベルへレンズ体の湿潤性を増加させるために、本レンズ体に対して実行することができる。
【００９１】
本明細書において使用される時、「ヒドロゲル」という用語は、水中で膨潤することができるかまたは水により膨潤されるようになるポリマー材料（典型的にはポリマー鎖のネットワークまたはマトリックス）を指す。ヒドロゲルは平衡状態で水を保持する材料であるとも理解することができる。ネットワークまたはマトリックスは架橋されるかまたは架橋されなくてもよい。ヒドロゲルは水により膨潤可能であるかまたは水により膨潤されるコンタクトレンズを含むポリマー材料を指す。したがって、ヒドロゲルは、（ｉ）未水和であり水により膨潤可能であるか、または（ｉｉ）部分的に水和され水により膨潤されるか、または（ｉｉｉ）完全に水和され水により膨潤されてもよい。ヒドロゲルは、シリコーンヒドロゲル、シリコーン不含有ヒドロゲルまたはシリコーンを本質的に不含有のヒドロゲルであり得る。
【００９２】
「シリコーンヒドロゲル」または「シリコーンヒドロゲル材料」という用語は、ケイ素（Ｓｉ）含有コンポーネントまたはシリコーン（ＳｉＯ）含有コンポーネントを含む特定のヒドロゲルを指す。例えば、シリコーンヒドロゲルは、従来の親水性ヒドロゲル前駆体とケイ素含有物質を組み合わせることによって典型的には調製される。シリコーンヒドロゲルコンタクトレンズは、シリコーンヒドロゲル材料を含む視力を修正するコンタクトレンズを含むコンタクトレンズである。
【００９３】
「ケイ素含有」コンポーネントとは、少なくとも１つのケイ素原子を含むコンポーネントである。ケイ素含有コンポーネントはモノマーであり得る。１つの例において、ケイ素含有コンポーネント中の１つまたは複数のケイ素原子は、任意でいくつかの様式（例えば任意で化学的（共有結合等）であり得る）で、１つまたは複数の有機ラジカル置換基（Ｒ１、Ｒ２）または置換された有機ラジカル置換基を保持することができる。有機ラジカル置換基または置換された有機ラジカル置換基は同じであってもよいし、異なってもよい（例えば−ＳｉＲ１Ｒ２Ｏ−）。
【００９４】
本明細書において記載されるポリマーの文脈において、「分子量」とは、サイズ排除クロマトグラフィー、光散乱技術または１，２，４−トリクロロベンゼン中の固有粘度決定によって典型的には決定される、ポリマーの公称平均分子量を指す。ポリマーの文脈における分子量は数平均分子量または重量平均分子量のいずれかとして表現することができ、業者が供給する材料の事例においては供給業者に依存する。典型的には、もし包装材料中で提供されなければ、供給業者は、任意のかかる分子量決定の根拠を容易に提供することができる。典型的には、モノマーまたはポリマーの分子量に対する本明細書における参照は、重量平均分子量を本明細書において指す。ゲル透過クロマトグラフィー技術または他の液体クロマトグラフィー技術を使用して、両方の分子量決定（数平均および重量平均）を測定することができる。分子量値を測定する他の方法も使用することができ、数平均分子量を決定する末端基分析もしくは束一的性質（例えば凝固点降下または沸点上昇または浸透圧）の測定の使用、または重量平均分子量を決定する光散乱技術、超遠心もしくは粘度計の使用等である。
【００９５】
親水性ポリマーの「ネットワーク」または「マトリックス」とは、共有結合または物理的結合（例えば水素結合）によってポリマー鎖の間に架橋が形成されることを典型的には意味する。ネットワークは２つまたは複数のポリマー性コンポーネントを含むことができ、１つのポリマーが第２のポリマーとそれらとの間に共有結合が（たとえあるにしても）わずかしかないが、ネットワークの破壊なしにポリマーは互いから分離することができないように、物理的に絡み合った相互貫入ネットワーク（ＩＰＮ）を含むことができる。
【００９６】
「親水性」物質とは、好水性または水への親和性があるものである。親水性化合物は、水への親和性を有しており、通常荷電しているかまたは水を誘引する極性のモイエティまたは基を有する。
【００９７】
本明細書において使用される時「親水性ポリマー」とは、水への親和性があり、水を吸収することができるポリマーとして定義される。親水性ポリマーは必ずしも水中で可溶性ではない。親水性ポリマーは、水中で可溶性であっても水中で不溶性（例えば実質的に不溶性）であってもよい。
【００９８】
「親水性コンポーネント」とは、ポリマーであってもなくてもよい親水性物質である。親水性コンポーネントは、残りの反応性コンポーネントと組み合わせた場合、少なくとも約２０％（ｗ／ｗ）〜、例えば少なくとも約２５％（ｗ／ｗ）〜の水分含量を、もたらされた水和されたレンズへ提供可能なものを含む。親水性コンポーネントは、親水性モノマー、親水性ポリマーまたはその組み合わせを含むことができる。親水性モノマーは、親水性部分および疎水性部分も有すると理解される。典型的には、親水性部分および疎水性部分は、相対量においてモノマーまたはポリマーが親水性であるように存在する。
【００９９】
モノマーは、比較的低分子量の化合物（例えば重合可能な約７００ダルトン以下の平均分子量を備えた化合物）であり得る。１つの例において、モノマーは、重合可能な１つまたは複数の官能基を含む分子の単一ユニットを含んで、他の分子と組み合わせてポリマーを形成することができ、他の分子はモノマーとして同じ構造または異なる構造である。
【０１００】
本明細書において使用される時、「モノマー」とは、重合またはさらなる重合の可能な１つまたは複数の官能基を含むことができる中間分子量および高分子量の化合物またはポリマーも指す。例えば、モノマーは約７００ダルトン〜約２，０００ダルトンの平均分子量を備えた化合物またはポリマーであり得る。
【０１０１】
本明細書において使用される時、「モノマー」とは重合可能または架橋可能なより高い分子量の化合物も指すことができる。本明細書において使用される時、モノマーは１つまたは複数の官能基を含むことができる。１つの例において、モノマーは、全体的な分子が重合可能または架橋可能なままであるようにともに結合される１シリーズのモノマーであり得る。例えば、モノマーは約２，０００ダルトン以上の平均分子量を備えた化合物であり得る。
【０１０２】
「ポリマー」とは、１つまたは複数のモノマーの重合によって形成された材料を指す。本明細書において使用される時、ポリマーとは、重合可能でないが、他のポリマーに（例えば、重合可能な組成物中に、またはモノマーの反応の間に存在する他のポリマーに）架橋可能であって、重合可能な組成物中で他のポリマーを形成する分子を指すと理解される。
【０１０３】
「相互貫入ネットワーク」または「ＩＰＮ」とは、それらの間の共有結合なしにまたは実質的になしに、他のものの存在下において少なくとも１つが合成される（例えば重合される）および／または架橋される、２つまたは複数の異なるポリマーのネットワーク形態での組み合わせを指す。ＩＰＮは２つの個別のネットワークを形成するが並置または相互貫入である２種類の鎖からなることができる。ＩＰＮの例は連続ＩＰＮ、同時ＩＰＮおよびセミＩＰＮおよびホモＩＰＮを含む。
【０１０４】
「偽ＩＰＮ」は高分子反応産物を指し、そこでは異なるポリマーの少なくとも１つが架橋される場合、少なくとも１つの他のポリマーは非架橋であるが（例えば直線状または分岐状）、非架橋ポリマーがネットワークから実質的に抽出可能でないように、分子的スケールで非架橋ポリマーは架橋ポリマー中に分布し、架橋ポリマーによって保持される。
【０１０５】
「ポリマー性混合物」は、異なるポリマーが実質的に架橋なしに直線状または分岐状のいずれかである高分子反応産物を指し、そこで得られるもたらされたポリマー性ブレンドは分子的スケールでポリマー混合物である。
【０１０６】
「グラフトポリマー」とは、主鎖のものとは異なるホモポリマーまたはコポリマーを含む側鎖を有する分岐ポリマーを指す。
【０１０７】
「付着」とは、特別の定めのない限り、電荷付着、グラフト、複合体、結合（化学結合または水素）、または接着のいずれかを指すことができる。
【０１０８】
本明細書において使用される時、「眼に許容可能なレンズ形成コンポーネント」は、眼球刺激および同種のものを含む、レンズ着用者の実質的な不快を経験または報告なしに、ヒドロゲルコンタクトレンズの中へ取り込むことができるレンズ形成コンポーネントを指す。眼に許容可能なヒドロゲルコンタクトレンズは眼に許容可能な表面湿潤性を有しており、典型的には有意な角膜膨潤、角膜脱水（「ドライアイ」）、上方角膜上皮弓状病変（「ＳＥＡＬ」）または他の有意な不快を引き起こさないかまたは関連しない。
【０１０９】
「有機溶媒」という用語は、事前に抽出加工が行なわれていないコンタクトレンズ体中に存在する少なくとも１つの材料（例えばそして限定されずに、未反応材料、希釈剤および同種のもの）を溶媒和するかまたは溶解する能力を有する有機物を指す。１つの例において、材料は水または水溶液中で可溶性でないかまたは溶解しない材料である。他の例において、材料は、水または水溶液中であまり可溶性でないかまたはあまり溶解せず、すなわち材料は水または水溶液と比較して有機溶媒中で溶媒和作用が増加する材料である。したがって、かかる抽出されていないコンタクトレンズ体に接する有機溶媒は、レンズ体中に存在する少なくとも１つの材料を溶媒和するかまたは溶解すること、または溶媒和を増加させるかもしくはレンズ体中に存在する少なくとも１つの材料をより高い程度まで溶解して、レンズ体中の少なくとも１つの材料の濃度を減少させること、または水もしくは水溶液により処理されたレンズ体と比較して、レンズ体中で少なくとも１つの材料の濃度を減少させることに効果的である。有機溶媒は希釈なしに（１００％有機溶媒）使用することができるか、または１００％未満の有機溶媒を含む組成物（例えばそして限定されずに、有機溶媒を含む水溶液）中で使用することができる。一般に、有機溶媒は少なくとも１つの材料に作用（例えば、直接作用）して、少なくとも１つの材料を溶媒和するかまたは溶解する。有機溶媒の例は、アルコール、例えばアルカノール（エタノール、イソプロピルアルコールおよび同種のもの等）、クロロホルム、ブチルアセタート、トリプロピレングリコールメチルエーテル、ジプロピレンエチレングリコールメチルエーテルアセテートおよび同種のものならびにその混合物を限定されずに含む。
【０１１０】
「界面活性剤」または「界面活性剤コンポーネント」という用語は、水（例えば物質が存在する水または水溶液）の表面張力を減少させる能力を有する物質を指す。水の表面張力を減少させることによって、界面活性剤または界面活性剤コンポーネントは、界面活性剤または界面活性剤コンポーネントを含む水を、有機溶媒による抽出加工が事前に行なわれていないコンタクトレンズ体と接触させた場合、レンズ体を密に接触させること、および／または界面活性剤または界面活性剤コンポーネントなしの水と比較してレンズ体中に存在する少なくとも１つの材料をレンズ体から効果的に洗浄または除去することを促進する。概して、少なくとも１つの材料を溶媒和するかまたは溶解するために、界面活性剤または界面活性剤コンポーネントは、少なくとも１つの材料に直接作用しない。界面活性剤または界面活性剤コンポーネントの例は、ベタインの形態を含む両性イオン性界面活性剤、ポリソルベート（ポリソルベート８０等）の形態を含む非イオン性界面活性剤、ポロキサマーまたはポロキサミンの形態、フッ素化界面活性剤および同種のものならびにその混合物を限定されずに含む。１つの例において、１つまたは複数の界面活性剤は、本明細書において記載された重合可能な組成物の中、本明細書において記載された洗浄液中、本明細書において記載されたパッケージング溶液中、およびその組み合わせに取り込むことができる。
【０１１１】
追加の定義を後続のセクション中に見出すことができる。
【０１１２】
レンズ配合。ヒドロゲルは本コンタクトレンズのために使用される１つのクラスの材料を示す。ヒドロゲルは平衡状態において水を含む水和され架橋されたポリマー系を含む。したがって、ヒドロゲルは１つまたは複数の反応性成分から調製されたコポリマーである。反応性成分は架橋剤により架橋可能である。
【０１１３】
親水性モノマー。親水性モノマーは、例えば親水性部分を有するケイ素含有モノマー、親水性ケイ素不含有モノマーまたはその組み合わせであり得る。親水性モノマーは疎水性モノマーと組み合わせて使用することができる。親水性モノマーは親水性および疎水性の部分またはモイエティを有するモノマーであり得る。重合可能なレンズ組成物中に使用される親水性モノマーのタイプおよび量は、使用される他のレンズ形成すノマーのタイプに依存して変動し得る。非限定的例証がシリコーンヒドロゲルで使用される親水性モノマーに関して本明細書において提供される。
【０１１４】
架橋剤。ヒドロゲルの調製において使用されるモノマーのための架橋剤は、当該技術分野において公知のものを含むことができ、架橋剤の例は本明細書においても提供される。好適な架橋剤は、例えばジアクリレート（またはジビニルエーテル）官能基化されたエチレンオキシドオリゴマーまたはモノマー（例えばトリ（エチレングリコール）ジメタクリレート（ＴＥＧＤＭＡ）、トリ（エチレングリコール）ジビニルエーテル（ＴＥＧＤＶＥ）、エチレングリコールジメタクリレート（ＥＧＤＭＡ）およびトリメチレングリコールジメタクリレート（ＴＭＧＤＭＡ）等）を含む。典型的には、架橋剤は、重合可能な組成物の重量で、重合可能な組成物中の比較的小さな合計量（約０．１％（ｗ／ｗ）〜約１０％（ｗ／ｗ）または約０．５％（ｗ／ｗ）〜約５％（ｗ／ｗ）または約０．７５％（ｗ／ｗ）〜約１．５％（ｗ／ｗ）にわたる量等）で重合可能なシリコーンヒドロゲル組成物中に存在する。
【０１１５】
１つの例において、１つまたは複数のモノマーは架橋官能基を含み得る。かかる事例において、架橋官能基を備えたモノマーに加えて追加の架橋剤の使用は任意であり、架橋官能基を備えたモノマーはより多い量（例えば少なくとも約３％（ｗ／ｗ）、少なくとも約５％（ｗ／ｗ）、少なくとも約１０％（ｗ／ｗ）または少なくとも約２０％（ｗ／ｗ）等）で重合可能なシリコーンヒドロゲル組成物中に存在することができる。
【０１１６】
シリコーンヒドロゲルの重合可能なレンズ形成組成物。シリコーンヒドロゲル重合可能なレンズ形成組成物は少なくとも１つのケイ素含有コンポーネントおよび少なくとも１つの適合性のある親水性モノマーを含むことができる。１つの例において、重合可能な組成物はポリマー性湿潤剤がない重合可能な組成物であり得る。他の例において、重合可能な組成物は少なくとも１つの適合性のある架橋剤をさらに含むことができる。他の例において、ケイ素含有コンポーネントは架橋剤およびケイ素含有コンポーネントの両方として作用し得る。本明細書において論じられるような重合可能な組成物に関して、「適合性のある」コンポーネントとは、重合前に重合可能な組成物中に存在する場合、組成物から重合されたレンズ体の製造を可能にするのに適切な時間の継続期間の間、安定している単一相を形成するコンポーネントを指す。いくつかのコンポーネントについては、広範囲にわたる濃度で適合性があることが見出されるかもしれない。加えて、「適合性のある」コンポーネントとは、重合したレンズ体を形成するために重合した場合、コンタクトレンズとしての使用に適切な物理的特性（例えば適切な透明性、弾性率、引張強度など）を有するレンズを生産するコンポーネントである。
【０１１７】
ケイ素含有コンポーネント。ケイ素含有コンポーネントのＳｉおよび存在する場合は付着されたＯ部分（Ｓｉ−Ｏ部分）は、合計のケイ素含有コンポーネントの分子量の２０％（ｗ／ｗ）以上（例えば３０％（ｗ／ｗ）以上）の量でケイ素含有コンポーネント中に存在することができる。有用なケイ素含有コンポーネントは、重合可能な官能基（ビニル官能基、アクリレート官能基、メタクリレート官能基、アクリルアミド官能基、メタクリルアミド官能基、Ｎ−ビニルラクタム官能基、Ｎ−ビニルアミドおよびスチリル官能基）を含む。例えば重合によって本コンタクトレンズを得ることができるケイ素含有コンポーネントは、１つまたは複数のケイ素含有モノマーを含む。本明細書において記載されるように生産されたシリコーンヒドロゲルコンタクトレンズは、ケイ素含有モノマーおよび親水性のモノマーまたはコモノマーならびに架橋剤に基づくことができる。本明細書において記載された他のケイ素含有化合物に加えて、本レンズにおいて有用であり得るなおさらなるケイ素含有コンポーネントの例は、米国特許第３，８０８，１７８号；第４，１２０，５７０号；第４，１３６，２５０号；第４，１３９，５１３号；第４，１５３，６４１号；第４，７４０，５３３号；第５，０３４，４６１号；第５，４９６，８７１号；第５，９５９，１１７号；第５，９９８，４９８号および第５，９８１，６７５号、ならびに米国特許第２００７／００６６７０６Ａ１号、第２００７／０２９６９１４Ａ１号および第２００８／００４８３５０Ａ１号中に見出すことができ、これらのすべてはその全体が参照として本明細書に援用される。ケイ素含有のモノマーは例えば、以下の一般構造（Ｉ）を有することができる。
【化１】
0005863125.tif 000006
【０１１８】
Ｒ5はＨまたはＣＨ3であり、ＸはＯまたはＮＲ55であり、Ｒ55がＨまたは１〜４の炭素原子を備えた一価アルキル基であり、ａは０または１であり、Ｌは１〜２０の炭素原子または２〜１０の炭素原子含む二価連結基であり、それは任意でエーテル基および／または水酸基（例えばポリエチレングリコール鎖）も含むことができ、ｐは１〜１０または２〜５でありえ、Ｒ1Ｒ2および、Ｒ3は同じまたは異なってもよく、１〜約１２の炭素原子を有する炭化水素基（例えばメチル基）、１つまたは複数のフッ素原子と置換された炭化水素基、シロキサニル基およびシロキサン鎖含有モイエティから独立して選択される基であり、Ｒ1、Ｒ2およびＲ3の少なくとも１つは少なくとも１つのシロキサン単位（ＯＳｉ）を含む。例えば、少なくともＲ1、Ｒ2およびＲ3のうちの１つは−ＯＳｉ（ＣＨ3）3および／または−ＯＳｉ（Ｒ52Ｒ53Ｒ54）を含むことができ、Ｒ52、Ｒ53、Ｒ54は、独立して、エチル、メチル、ベンジル、フェニル、または１〜約１００もしくは約１〜約５０もしくは約１〜約２０の反復Ｓｉ−Ｏ単位を含む一価シロキサン鎖である。
【０１１９】
Ｒ1およびＲ2およびＲ3のうちの１つ、２つまたは３つのすべては、他のシロキサニル基またはシロキサン鎖含有モイエティも含むことができる。−Ｘ−Ｌ−の連結リンケージ（構造（Ｉ）のケイ素含有モノマー中に存在する）は、ＯまたはＮのいずれかである１つまたは複数のヘテロ原子を含むことができる。連結リンケージは直鎖または分岐状であり得、その炭素鎖セグメントは直鎖であり得る。−Ｘ−Ｌ−の連結リンケージは、例えばカルボキシル、アミド、カルバメートおよびカルボネートから選択される、任意で１つまたは複数の官能基を含むことができる。かかる連結リンケージの例は、例えば米国特許第５，９９８，４９８号および米国特許第２００７／００６６７０６Ａ１号、第２００７／０２９６９１４Ａ１号および第２００８／００４８３５０号中で提供することができ、そのすべての開示は参照として本明細書に援用される。本開示に従って使用されるケイ素含有モノマーは、構造（Ｉ）中に示されるように、単一の不飽和基またはアクリロイル基を含むことができる、または任意で２つの不飽和基またはアクリロイル基を保持することができる（モノマー、モノマーまたはプレポリマーの各々の末端で１つ等）。両方のタイプのケイ素含有モノマーの組み合わせは、任意で本開示に従って有用な重合可能な組成物において使用することができる。
【０１２０】
本開示に従う有用なケイ素含有コンポーネントの例は、ポリシロキサニルアルキル（メタ）アクリルのモノマーを、例えばそして限定されずに含み、それらにはメタクリロキシプロピルトリス（トリメチルシロキシ）シラン、ペンタメチルジシロキサニルメチルメタクリレートおよびメチルジ（トリメチルシロキシ）メタクリロキシメチルシランが限定されずに含まれる。
【０１２１】
有用なケイ素含有モノマーの具体的な例は、例えば３−［トリス（トリメチルシリルオキシ）シリル］プロピルメタクリレート（Ｇｅｌｅｓｔ、Ｍｏｒｒｉｓｖｉｌｌｅ、ＰＡ、ＵＳＡから入手可能な「トリス」）、およびモノメタクリルオキシプロピル末端化ポリジメチルシロキサン（「ＭＣＳ−Ｍ１１」Ｇｅｌｅｓｔ、Ｍｏｒｒｉｓｖｉｌｌｅ、ＰＡ、ＵＳＡから入手可能）であり得る。米国特許第２００８／０２６９４２９号中でいくつかのケイ素含有モノマーの例が開示される。これらのケイ素含有モノマーは二価結合基（例えば−（ＣＨ2）p−）としてアルキレン基を有することができ、「ａ」は、構造（Ｉ）および少なくとも２つのシロキサニル基に関して０でありえる。これらのケイ素含有コンポーネントは、構造（Ａ）クラスのケイ素含有モノマーとして本明細書において表記される。これらのケイ素含有モノマーの例示的な非限定的構造は以下のとおり示される。
【化２】
0005863125.tif 000007
【化３】
0005863125.tif 000008
【０１２２】
本開示において有用なケイ素含有コンポーネントの他の具体的な例は、例えば３−メタクリロキシ−２−ヒドロキシプロピルオキシ）プロピルビス（トリメチルシロキシ）メチルシラン（「ＳｉＧＭＡ」、Ｇｅｌｅｓｔ、Ｍｏｒｒｉｓｖｉｌｌｅ、ＰＡ、ＵＳＡから入手可能）およびメチルジ（トリメチルシロキシ）シリルプロピルグリセロールエチルメタクリレート（「ＳｉＧＥＭＡ」）であり得る。これらのケイ素含有コンポーネントは、構造（Ｉ）および少なくとも２つのシロキサニル基において示される二価連結基Ｌ中に少なくとも１つの水酸基および少なくとも１つのエーテル基を含む。これらのケイ素含有コンポーネントは、構造（Ｂ）クラスのケイ素含有コンポーネントとして本明細書において表記される。ケイ素含有コンポーネントのこのクラスに関する追加の詳細情報は例えば米国特許第４，１３９，５１３号中に提供され、その全体は参照として本明細書に援用される。ＳｉＧＭＡは例えば以下の例示的な非限定的構造によって示すことができる。
【化４】
0005863125.tif 000009
【０１２３】
構造（Ａ）および（Ｂ）のケイ素含有コンポーネントは、本開示に従う有用な重合可能な組成物において個別にまたはその任意の組み合わせで使用することができる。構造（Ａ）および／または（Ｂ）のケイ素含有コンポーネントは、本明細書において記載されるような少なくとも１つのケイ素不含有親水性モノマーと組み合わせてさらに使用することができる。もし組み合わせて使用するならば、例えば構造（Ａ）のケイ素含有コンポーネントの量は、例えば約１０％（ｗ／ｗ）〜約４０％（ｗ／ｗ）または約１５％（ｗ／ｗ）〜約３５％（ｗ／ｗ）または約１８％（ｗ／ｗ）〜約３０％（ｗ／ｗ）であり得る。構造（Ｂ）のケイ素含有コンポーネントの量は、例えば約１０％（ｗ／ｗ）〜約４５％（ｗ／ｗ）または約１５％（ｗ／ｗ）〜約４０％（ｗ／ｗ）または約２０％（ｗ／ｗ）〜約３５％（ｗ／ｗ）であり得る。
【０１２４】
本開示に従う有用なケイ素含有コンポーネントの他の具体的な例は、以下の式によって示される化学物質または日本特許出願第２００８−２０２０６０Ａ中に記載される化学物質であり得、その全体は参照として本明細書に援用され、例えば、
【化５】
0005863125.tif 000010
Ｘ−２２−１６２５
分子量＝９，０００または１８，０００
【化６】
0005863125.tif 000011
ＦＭＭ、分子量＝１，５００
【化７】
0005863125.tif 000012
Ｘ−２２−１６２２、分子量＝５８２
【化８】
0005863125.tif 000013
ＤＭＳ−Ｒ１８、分子量＝４５００〜５５００
【化９】
0005863125.tif 000014
ＭＣＲ−Ｍ０７、分子量＝１１３２
である。
【０１２５】
本開示に従う有用なケイ素含有コンポーネントのさらに他の具体的な例は、以下の式によって示される化学物質または米国特許出願第２００９／０２３４０８９中に記載される化学物質であり得、その全体は参照として本明細書に援用される。１つの例において、ケイ素含有コンポーネントは、一般式（ＩＩ）によって示される１つまたは複数の親水性ポリシロキサンコンポーネントを含むことができ、
【化１０】
0005863125.tif 000015
であり、
式中、Ｒ1は水素またはメチル基のいずれかから選択され；Ｒ2は水素またはＣ1-4炭化水素基のいずれかから選択され；ｍは０〜１０の整数を示し；ｎは４〜１００の整数を示し；ａおよびｂは１以上の整数を示し；ａ＋ｂは２０〜５００に等しく；ｂ／（ａ＋ｂ）０．０１〜０．２２に等しく；シロキサン単位の立体配置はランダムな立体配置を含む。かかるケイ素含有コンポーネントの例は、米国特許出願第２００９／０２３４０８９号の実施例セクション（７ページの実施例２を含む）中に記載される。他のケイ素含有コンポーネントも使用することができる。例えば、他の好適なタイプは例えばポリ（有機シロキサン）のモノマー（α，ω−ビスメタクリルオキシ−プロピルポリジメチルシロキサンなど）を含むことができる。他の例はｍＰＤＭＳ（モノメタクリルオキシプロピル末端化モノｎ−ブチル末端化ポリジメチルシロキサン）である。他の有用なケイ素含有コンポーネントは、ケイを素含有するビニルカルボネートまたはビニルカルバメートのモノマーを含み、それらには１，３−ビス［４−（ビニルオキシカルボニルオキシ）ブト−１−イル］テトラメチルシロキサン３−（ビニルオキシカルボニルチオ）プロピル−［トリス（トリメチルシロキシシラン］、３−［トリス（トリメチルシロキシ）シリル］プロピルアリルカルバメート、３−［トリス（トリメチルシロキシ）シリル］プロピルビニルカルバメート；トリメチルシリルエチルビニルカルボネートおよびトリメチルシリルメチルビニルカルボネートが限定されずに含まれる。１つまたは複数のこれらのケイ素含有コンポーネントの例は、例えば米国特許第５，９９８，４９８号および米国特許第２００７／００６６７０６Ａ１号、第２００７／０２９６９１４Ａ１号および第２００８／００４８３５０号中で提供することができ、そのすべての開示は参照として本明細書に援用される。
【０１２６】
本開示に従って使用できるケイ素を含有するモノマーのいくつかは、単一の不連続のモノマーとして使用することができるか、または２つまたは複数の不連続のモノマーの混合物として使用することができる。例えば、ＭＣＲ−Ｍ０７は、広い分布の分子量を備えたケイ素含有化合物の混合物として多くの場合提供される。あるいは、本開示に従って使用できるケイ素を含有するモノマーのいくつかは、不連続の分子量を備えた、２つまたは複数のモノマーとして提供され得る。例えば、Ｘ−２２−１６２５は、約９０００ダルトンの分子量を備えたより低い分子量バージョンで、および約１８，０００ダルトンの分子量を備えたより高い分子量バージョンとして入手可能である。
【０１２７】
本明細書において記載されるような使用のための重合可能な組成物は、ケイ素不含有疎水性モノマーを含む１つまたは複数の疎水性モノマーを含むことができる。かかるケイ素不含有疎水性モノマーの例は、アクリルおよびメタクリル酸ならびにメチルメタクリレートを含むその誘導体を限定されずに含む。２つまたは複数の疎水性モノマーの組み合わせを使用することができる。
【０１２８】
親水性モノマー。ケイ素不含有親水性モノマーを含む親水性モノマーは、本シリコーンヒドロゲルの作製に使用される重合可能な組成物中に含まれる。ケイ素不含有親水性モノマーは１つまたは複数のケイ素原子を含む親水性化合物を除外する。親水性モノマーは、シリコーンヒドロゲルを形成する重合可能な組成物中で、ケイ素を含有するモノマーと組み合わせて使用することができる。シリコーンヒドロゲルにおいて、親水性モノマーコンポーネントは、他の重合可能な組成物コンポーネントと組み合わせた場合、少なくとも約１０％（ｗ／ｗ）、または少なくとも約２５％（ｗ／ｗ）の水分含量を、もたらされた水和されたレンズへ提供可能なものを含む。シリコーンヒドロゲルについては、合計の親水性モノマーは、重合可能な組成物のうちの約２５％（ｗ／ｗ）〜約７５％（ｗ／ｗ）または約３５％（ｗ／ｗ）〜約６５％（ｗ／ｗ）または約４０％（ｗ／ｗ）〜約６０％（ｗ／ｗ）であり得る。
【０１２９】
親水性モノマーとして含まれ得るモノマーは典型的には少なくとも１つの重合可能な二重結合、少なくとも１つの親水性官能基または両方を保持する。重合可能な二重結合の例は、例えば、ビニル二重結合、アクリル二重結合、メタクリル二重結合、アクリルアミド二重結合、メタクリルアミド二重結合、フマル二重結合、マレイン二重結合、スチリル二重結合、イソプロペニルフェニル二重結合、Ｏ−ビニルカルボネート二重結合、Ｏ−ビニルカルバメート二重結合、アリル二重結合、Ｏ−ビニルアセチル二重結合およびＮ−ビニルラクタム二重結合およびＮ−ビニルアミド二重結合を含む。１つの例において、親水性モノマーは、ビニル含有性（例えばアクリル含有モノマーまたは非アクリル性ビニル含有モノマー）である。かかる親水性モノマーは、それ自体を架橋剤として使用することができる。
【０１３０】
かかる親水性モノマーは、必ずというわけではないが、架橋剤であり得る。アクリロイルモイエティのサブセットとして上記のように判断されて、「アクリルタイプ」モノマーまたは「アクリル含有」モノマーまたはアクリレート含有モノマーは、容易に重合することが公知であるアクリル基（ＣＲ’Ｈ＝ＣＲＣＯＸ）（式中、ＲはＨまたはＣＨ3であり、Ｒ’はＨまたはアルキルまたはカルボニルであり、ＸはＯまたはＮである）を含むモノマーである。
【０１３１】
シリコーンヒドロゲルについては、親水性コンポーネントは、アクリルモノマー（例えばα−炭素位置でビニル基およびカルボン酸末端を備えたモノマー、α−炭素位置およびアミド末端でビニル基を備えたモノマーなど）および親水性ビニル含有（ＣＨ2＝ＣＨ  −）モノマー（すなわちアクリル基の一部でないビニル基を含むモノマー）を含む、ケイ素不含有親水性モノマーコンポーネントを含むことができる。
【０１３２】
例示的なアクリルモノマーは、Ｎ，Ｎ−ジメチルアクリルアミド（ＤＭＡ）、２−ヒドロキシエチルアクリレート、グリセロールメタクリレート、２−ヒドロキシエチルメタクリレート（ＨＥＭＡ）、メタクリル酸、アクリル酸、メチルメタクリレート（ＭＭＡ）、エチレングリコールメチルエーテルメタクリレート（ＥＧＭＡ）およびその任意の混合物を含む。１つの例において、全アクリルモノマー含有量は、シリコーンヒドロゲルレンズ産物の調製に使用される重合可能な組成物のうちの約５％（ｗ／ｗ）〜約５０％（ｗ／ｗ）へわたる量であり、重合可能な組成物のうちの約１０％（ｗ／ｗ）〜約４０％（ｗ／ｗ）または約１５％（ｗ／ｗ）〜約３０％（ｗ／ｗ）にわたる量で存在することができる。
【０１３３】
上記のように、親水性モノマーは親水性ビニル含有モノマーも含むことができる。１つの例において、本開示の親水性モノマーは、Ｎ−ビニル基を有する親水性モノマーを含むか、それから本質的になるか、またはなることができる。他の例において、本開示の親水性モノマーは、Ｎ−ビニル基を有する親水性アミドモノマーを含むか、それから本質的になるか、またはなることができる。本レンズの材料の中へ取り込まれ得る親水性ビニル含有モノマーは限定されずに以下のものを含む。Ｎ−ビニルラクタム（例えばＮ−ビニルピロリドン（ＮＶＰ））、Ｎ−ビニル−Ｎ−メチルアセトアミド（ＶＭＡ）、Ｎ−ビニル−Ｎ−エチルアセトアミド、Ｎ−ビニル−Ｎ−エチルホルムアミド、Ｎ−ビニルホルムアミド、Ｎ−２−ヒドロキシエチルビニルカルバメート、Ｎ−カルボキシ−β−アラニンＮ−ビニルエステルおよび同種のものならびにその混合物。ビニル含有モノマーの１つの例はＮ−ビニル−Ｎ−メチルアセトアミド（ＶＭＡ）である。ＶＭＡの構造はＣＨ3Ｃ（Ｏ）Ｎ（ＣＨ3）−ＣＨ＝ＣＨ2に対応する。１つの例において、重合可能な組成物のうちの全ビニル含有モノマー含有量は、シリコーンヒドロゲルレンズ産物の調製に使用される重合可能な組成物のうちの約０％（ｗ／ｗ）〜約５０％（ｗ／ｗ）（例えば最大約５０％（ｗ／ｖ））へわたる量であり、重合可能な組成物のうちの約２０％（ｗ／ｗ）〜約４５％（ｗ／ｗ）または約２８％（ｗ／ｗ）〜約４０％（ｗ／ｗ）にわたる量で存在することができる。当該技術分野において公知の他のケイ素不含有レンズ形成親水性モノマーも好適であり得る。
【０１３４】
追加の例は、米国特許第５，０７０，２１５号中に開示される親水性ビニルカルボネートまたはビニルカルバメートモノマーおよび米国特許第４，１９０，２７７号中に開示される親水性オキサゾールオンモノマーである。他の好適な親水性モノマーは当業者に明らかである。本開示のポリマーの中へ取り込まれ得る多くの好ましい親水性モノマーは、Ｎ，Ｎ−ジメチルアクリルアミド（ＤＭＡ）、２−ヒドロキシエチルアクリレート、グリセロールメタクリレート、２−ヒドロキシエチルメタクリルアミド、Ｎ−ビニルピロリドン（ＮＶＰ）およびポリエチレングリコールモノメタクリラート等の親水性モノマーを含む。特定の例において、ＤＭＡ、ＮＶＰおよびその混合物を含む親水性モノマーが使用される。
【０１３５】
シリコーンヒドロゲルコンタクトレンズの作製に使用される材料の追加の例は、米国特許第６，８６７，２４５号中に開示される材料を含む。
【０１３６】
本コンタクトレンズ（本シリコーンヒドロゲルコンタクトレンズ等）の生産において有用な架橋剤は上で示された架橋剤を限定されずに含む。架橋剤で使用されるアクリレート官能基化エチレンオキシドオリゴマーの例はオリゴエチレンオキシドジメタクリレートを含むことができる。架橋剤は、ＴＥＧＤＭＡ、ＴＥＧＤＶＥ、ＥＧＤＭＡ、ＴＭＧＤＭＡまたはその任意の組み合わせであり得る。典型的には、架橋剤は、重合可能な組成物の重量で、重合可能な組成物中の比較的小さな合計量（約０．１％（ｗ／ｗ）〜約１０％（ｗ／ｗ）または約０．５％（ｗ／ｗ）〜約５％（ｗ／ｗ）または約０．７５％（ｗ／ｗ）〜約１．５％（ｗ／ｗ）にわたる量等）で重合可能なシリコーンヒドロゲル組成物中に存在する。
【０１３７】
重合可能な組成物の１つの例において、組成物は第１の反応性比を有する第１のモノマーおよび第１の反応性比よりも低い第２の反応性比を有する第２のモノマーを含む。当業者によって理解されるように、反応性比は、他のモノマーの付加の速度定数に対するそれ自身のモノマーを付加する各々の成長種の反応速度定数の比として定義することができる。
【０１３８】
例えば、重合可能な組成物の少なくとも１つのケイ素含有モノマーは、第１の反応性比を有するケイ素含有モノマーを含むか、それから本質的になるか、またはなることができ、ｂ）少なくとも１つの親水性モノマーは第２の反応性比を有する親水性モノマーを含むことができ、第２の反応性比は第１の反応性比よりも低い。第２の反応性比は第１の反応性比よりも少なくとも５％低くまたは少なくとも１０％低くなり得る。
【０１３９】
かかる組成物は、第１の反応性比または第２の比に類似する反応性比を有する少なくとも１つの架橋剤も含むことができる。かかる組成物は、少なくとも２つの架橋剤（第１の反応性比に類似する反応性比を有する第１の架橋剤および第２の反応性比に類似する反応性比を有する第２の架橋剤）も含むことができる。特定の例において、レンズ前駆体組成物は１つまたは複数の除去可能な添加物を含むことができる。例えば、重合可能な組成物は、除去可能な１つまたは複数の相溶化剤、脱成型補助剤、脱レンズ補助剤、湿潤性促進剤およびイオノフラックス還元剤を含むことができる。
【０１４０】
重合可能な組成物中で比較的遅く反応するモノマーの提供によって（同じ重合可能な組成物中で異なる反応性比を備えた２つまたは複数のモノマータイプの提供によって等）、親水性および疎水性の（例えばシリコーン）モノマーが硬化プロセスの間に反応する速度を制御し、それによってもたらされた重合したレンズ体の湿潤性を制御することは可能である。１つの例において、第１のより遅く反応するモノマーまたは架橋剤はビニルモノマーまたは架橋剤（言いかえればビニル官能基を含むモノマーまたは架橋剤）を含むことができ、第２のより速く反応するモノマーまたは架橋剤はメタクリレートモノマーまたは架橋剤（言いかえればメタクリレート官能基を含むモノマーまたは架橋剤）を含むことができる。
【０１４１】
より遅く反応する親水性モノマーの使用（より速く反応する疎水性モノマーとは対照的に）は、一旦硬化プロセスが終了したならば、レンズ体中に存在するままである、残存する未反応親水性モノマーおよび部分的に反応したモノマー（架橋されていない親水性ポリマー鎖または部分的に架橋された親水性ポリマー鎖を含む）をもたらすことができる。これらの未反応および部分的に反応した親水性モノマー（硬化プロセスの間にネットワークの中へ完全には架橋しない、重合可能な組成物中のモノマー等）の存在は、重合したレンズ体に湿潤性を提供することができる。不完全に架橋された薬剤（未反応または部分的にのみ反応したモノマー、オリゴマー、直線状ポリマー、わずかに架橋されたコンポーネントおよび同種のもの等）は、重合したシリコーンヒドロゲルコンタクトレンズ産物の重合したコンポーネントから抽出することができるか、または洗浄後に重合したレンズ体中に存在するままであり得る。
【０１４２】
追加のヒドロゲルコンポーネント。本明細書において記載されるレンズおよび方法において使用される重合可能な組成物は、追加成分（例えば１つまたは複数の熱開始剤、１つまたは複数の紫外線（ＵＶ）開始剤、可視光線開始剤、その組み合わせおよび同種のもの等の１つまたは複数の開始剤、１つまたは複数のＵＶ吸収剤もしくは化合物、またはＵＶ放射もしくはエネルギー吸収剤、染色剤、色素、放出剤、抗菌化合物および／または他の添加物）も含むことができる。本開示の文脈中で「添加物」という用語は、本ヒドロゲルコンタクトレンズの重合可能な組成物または重合したヒドロゲルコンタクトレンズ産物中に提供されるが、ヒドロゲルコンタクトレンズの製造のために必要でない任意の化学的薬剤を指す。
【０１４３】
重合可能な組成物は１つまたは複数の開始剤化合物（すなわち重合可能な組成物の重合を開始することができる化合物）を含むことができる。熱開始剤（すなわち「キックオフ」温度を有する開始剤）を使用することができる。例えば、本重合可能な組成物中に使用することができる例示的な熱開始剤は、２，２’−アゾビス（イソブチロニトリル）（ＡＩＢＮ、ＶＡＺＯ（登録商標）−６４）、２，２’−アゾビス（２，４−ジメチルペンタンニトリル）（ＶＡＺＯ（登録商標）−５２）、２，２−アゾビス（２−メチルブチロニトリル）（ＶＡＺＯ（登録商標）−６７）および１，１’−アゾビス（シクロヘキサンカルボニトリル）（ＶＡＺＯ（登録商標）−８８）を含む。ＶＡＺＯ（登録商標）熱開始剤については、グレード番号（すなわち６４、５２、６７、８８など）は、溶液中での開始剤の半減期が１０時間である摂氏温度である。本明細書において記載されるＶＡＺＯ（登録商標）熱開始剤はすべて、ＤｕＰｏｎｔ（Ｗｉｌｍｉｎｇｔｏｎ、Ｄｅｌ．、ＵＳＡ）から入手可能である。亜硝酸塩に加えて他のタイプの開始剤を含む追加の熱開始剤はＳｉｇｍａ  Ａｌｄｒｉｃｈから入手可能である。眼に適合性のあるシリコーンヒドロゲルコンタクトレンズは、約０．０５％（ｗ／ｗ）〜約０．８％（ｗ／ｗ）または約０．１％（ｗ／ｗ）〜約０．６％（ｗ／ｗ）のＶＡＺＯ（登録商標）−６４または他の熱開始剤を含む重合可能な組成物から得ることができる。
【０１４４】
ＵＶ吸収剤は、例えば約３２０〜３８０ナノメートルのＵＶ−Ａ範囲において比較的高い吸収値を示すが、約３８０ｎｍを超えたものは比較的透過する強いＵＶ吸収剤であり得る。例は光重合可能なヒドロキシベンゾフェノンおよび光重合可能なベンゾトリアゾール（２−ヒドロキシ−４−アクリロイルオキシエトキシベンゾフェノン（Ｃｙｔｅｃ  Ｉｎｄｕｓｔｒｉｅｓ、Ｗｅｓｔ  Ｐａｔｅｒｓｏｎ、ＮＪ、ＵＳＡからＣＹＡＳＯＲＢ  ＵＶ４１６として商業的に入手可能）、２−ヒドロキシ−４−（２ヒドロキシ−３−メタクリリルオキシ）プロポキシベンゾフェノンおよび光重合可能なベンゾトリアゾール（Ｎｏｒａｍｃｏ、Ａｔｈｅｎｓ、ＧＡ、ＵＳＡからＮＯＲＢＬＯＣ（登録商標）７９６６として商業的に入手可能）等）を含む。本開示に従う使用のために適している他の光重合可能なＵＶ吸収剤は、重合可能でエチレン性不飽和のトリアジン誘導体、サリチル酸塩、アリールで置換されたアクリレートおよびその混合物を含む。一般的に言えば、ＵＶ吸収剤は、存在するならば、重合可能な組成物の約０．５重量パーセント〜組成物の約１．５重量パーセントに対応する量で提供される。例えば、組成物は約０．６％（ｗ／ｗ）〜約１．０％（ｗ／ｗ）の１つまたは複数のＵＶ吸収剤を含むことができる。
【０１４５】
本開示に従う有用な重合可能な組成物は染色剤も含み得るが、染色したレンズ産物および透明なレンズ産物の両方が意図される。１つの例において、染色剤はもたらされたレンズ産物への色の提供に効果的な反応性染料または色素である。例えば米国特許第２００８／００４８３５０号中に他の例示的な染色剤が開示され、この開示はその全体が参照として本明細書に援用される。他の本開示に従う使用のために好適な染色剤は、フタロシアニン顔料（フタロシアニン青およびフタロシアニン緑等）、酸化クロム−アルミニウム−コバルト、酸化クロムならびに赤色、黄色、茶色および黒色のための様々な酸化鉄である。不透明化剤（二酸化チタン等）も取り込むことができる。特定の適用のために着色料の混合物を使用することができる。もし使用されれば、染色剤は、約０．１％（ｗ／ｗ）〜約１５％（ｗ／ｗ）または約１％（ｗ／ｗ）〜約１０％（ｗ／ｗ）または約４％（ｗ／ｗ）〜約８％（ｗ／ｗ）にわたる量で存在することができる。
【０１４６】
重合可能な組成物は、脱成型補助剤（すなわちそれらの型から硬化させたコンタクトレンズのより容易に除去できるようにするのに効果的な１つまたは複数の成分）も含むことができる。例示的な脱成型補助剤は、親水性シリコーン、ポリアルキルエンオキシドおよびその組み合わせを含む。重合可能な組成物は、ヘキサノール、エトキシエタノール、イソプロピルアルコール（ＩＰＡ）、プロパノール、デカノールおよびその組み合わせからなる群から選択される希釈剤を加えて含むことができる。希釈剤は、使用されたならば、約１０％（ｗ／ｗ）〜約３０％（ｗ／ｗ）にわたる量で典型的には存在する。比較的より高い濃度の希釈剤を有する組成物は、必ずというわけではないが、より低いイオノフラックス値、弾性率の減少および伸びの増加に加えて、２０秒以上の水切れ時間（ＷＢＵＴ）を有する傾向がある。ヒドロゲルコンタクトレンズの作製における使用に適している追加材料は米国特許第６，８６７，２４５号中に記載され、この開示はその全体が参照として本明細書に援用される。特定の例において、しかしながら、重合可能な組成物は希釈剤不含有である。
【０１４７】
シリコーン含有ヒドロゲルコンタクトレンズはしばしばシリコーンヒドロゲルコンタクトレンズと称される。以前に記載されたように、多くのシリコーンヒドロゲルコンタクトレンズは、シロキサンモノマーおよび少なくとも１つの親水性モノマーを含む重合可能なレンズ配合に基づく。シリコーンヒドロゲルコンタクトレンズ材料のいくつかの例は、以下の米国一般名を有する材料を含む。ａｃｑｕａｆｉｌｃｏｎ  Ａまたはａｑｕａｆｉｌｃｏｎ  Ｂ、ｂａｌａｆｉｌｃｏｎ  Ａ、ｃｏｍｆｉｌｃｏｎ  Ａ、ｅｎｆｉｌｃｏｎ  Ａ、ｇａｌｙｆｉｌｃｏｎ  Ａ、ｌｅｎｅｆｉｌｃｏｎ  Ａ、ｌｏｔｒａｆｉｌｃｏｎ  Ａ、ｌｏｔｒａｆｉｌｃｏｎ  Ｂ、ｓｅｎｏｆｉｌｃｏｎ  Ａ、ｎａｒａｆｉｌｃｏｎ  Ａおよびｆｉｌｃｏｎ  ＩＩ  ３。１つの例において、レンズ体への表面処理の適用またはレンズ体中でポリマー性湿潤剤の相互貫入ポリマー性ネットワーク（ＩＰＮ）の存在なしに眼が許容できる湿潤性の前面および後面を備えたレンズ体は、ｃｏｍｆｉｌｃｏｎ  Ａシリコーンヒドロゲルコンタクトレンズ体である。
【０１４８】
眼用レンズ（例えばシリコーンヒドロゲルコンタクトレンズ）を製造する方法は、図１中で説明される。本開示に従って、工程のすべては図１中で、または図１中で説明された工程のサブセットにより、説明される。図１の工程のインプット、アウトプットまたはインプットおよびアウトプットの両方として働くアイテムは、図２中で説明される。図１は、型部材（約１％〜約７％のパーセント極性を備えた極性の熱可塑性ポリマー（すなわち本明細書において記載されるような熱可塑性ポリマー）を含む型部材）上にまたはその中に重合可能な組成物を配置する工程１０２を含む。本開示を参照して、重合可能な組成物はレンズ前駆体組成物（例えば重合可能なシリコーンヒドロゲルコンタクトレンズ前駆体組成物等）であると理解することができる。重合可能な組成物はエレメント２０２として図２中で説明される。重合可能な組成物は、重合に適している重合前または硬化前の組成物であると理解することができる。本明細書において使用される時、本重合可能な組成物はモノマー混合物とも称することができる。
【０１４９】
典型的には、重合可能な組成物またはレンズ前駆体組成物は組成物の硬化または重合前に重合されない。しかしながら、重合可能な組成物またはレンズ前駆体組成物は、硬化プロセスを経る前に部分的に重合することができる。１つの例において、重合可能な組成物は、硬化プロセスの間に重合可能な組成物の他のコンポーネントと架橋されるようになるポリマー成分を含むことができる。ポリマー性成分は、ポリマー性湿潤剤もしくは快適剤ではないか、レンズ体中で相互貫入ポリマー性ネットワークを形成しないか、またはポリマー性湿潤剤もしくは快適剤のどちらでもなくかつレンズ体中でＩＰＮを形成しない、ポリマー性成分であり得る。
【０１５０】
本明細書において記載されるように、本レンズ前駆体組成物は硬化手順または重合手順の前に、容器、分注装置またはコンタクトレンズ型中に提供することができる。図１に戻って参照して、工程１０２において、レンズ前駆体組成物は、雌コンタクトレンズ型部材（すなわち凹のレンズ形成表面内）のレンズ形成表面（すなわちレンズ面の成型に使用される領域）上に配置される。雌コンタクトレンズ型部材は、第１のコンタクトレンズ型部材または前方コンタクトレンズ型部材であると理解することができる。例えば、雌コンタクトレンズ型部材は、コンタクトレンズ型から生産されたコンタクトレンズの前方または前面の表面を画成するレンズ形成表面を有する。第２のコンタクトレンズ型部材は、雄コンタクトレンズ型部材または後方コンタクトレンズ型部材であると理解することができる。例えば、第２のコンタクトレンズ型部材は、コンタクトレンズ型中で生産されたコンタクトレンズの後面を画成するレンズ形成表面を含む（すなわち第２の部材または雄型部材は凸のレンズ形成表面を有する）。
【０１５１】
本開示をさらに参照して、第１の型部材および第２の型部材は、本明細書において記載されるような熱可塑性ポリマー（例えばＰＢＴまたはアセタール等）を、含む、含有する、主要な量を含有する、それから本質的になる、またはなり、そして十分な程度の極性を備えたレンズ形成表面を有するように本開示に従って生産されて、眼が許容できる湿潤性の表面を有するシリコーンヒドロゲルコンタクトレンズを生産する。
【０１５２】
第１のコンタクトレンズ型部材を第２のコンタクトレンズ型部材と接触して配置してコンタクトレンズ形状のくぼみを有するコンタクトレンズ型アッセンブリを形成する。図１中で説明された方法は、互いに接する２つのコンタクトレンズ型部材の配置によって、コンタクトレンズ型アッセンブリを閉じてコンタクトレンズ形状のくぼみを備えたコンタクトレンズ型アッセンブリを形成する工程１０４を含む。例えば、図２を参照して、重合可能なシリコーンヒドロゲルレンズ前駆体組成物２０２はコンタクトレンズ形状のくぼみ中に置かれる。
【０１５３】
工程１０６で、図１中で説明された方法は、エレメント２０４として図２中で説明されるように、重合可能な組成物を硬化させて、液体が接触せずに型アッセンブリ中に含まれる重合したレンズ体を形成することを含む。１つの例において、重合したレンズ体は液体が接触していないシリコーンヒドロゲルコンタクトレンズ体である。硬化の間に、重合可能な組成物のコンポーネントは重合して、重合したレンズ体を形成する。したがって、硬化は重合工程であると理解することもできる。硬化１０６は、レンズ前駆体組成物のコンポーネントの重合において効果的な電磁放射の形態へ重合可能なレンズ前駆体組成物を曝露することを含むことができる。例えば、硬化１０６は、電磁放射の他の形態の中で、重合量の熱または紫外線（ＵＶ）光へ重合可能な組成物を曝露することを含むことができる。硬化１０６は、無酸素またはほぼ無酸素の環境中で組成物を硬化させることも含むことができる。例えば、硬化１０６は窒素または他の不活性ガスの存在下において起こり得る。硬化１０６は、重合可能な組成物を完全に重合するのに効果的であり得るか、または加工（例えば脱レンズ、脱成型、パッケージング、洗浄、滅菌など）した時のレンズ体がコンタクトレンズとして働くようにその成型された形状を適切に保持することができるようなレベルまで、重合可能な組成物を重合することができる。
【０１５４】
液体に曝露されていない重合したレンズ体とは、オプションの洗浄プロセスを経る前に、およびウェット脱成型プロセスまたはウェット脱レンズプロセスの一部として液体が接触する前に重合した産物を指す。例えば、洗浄プロセスは、ダストまたは残屑を除去する洗浄プロセス、重合したレンズ体から１つまたは複数の抽出可能なコンポーネントの一部または実質的に全てを除去する抽出プロセス、または部分的または完全にヒドロゲルレンズ体を水和する水和プロセスであり得る。例えば、液体が接触していない重合したレンズ産物は、硬化プロセス後に型アッセンブリのレンズ形状のくぼみ中に提供することができるか、コンタクトレンズ型のドライ脱成型後に１つのコンタクトレンズ型部材上もしくはその中に提供することができるか、またはドライ脱レンズ手順後および洗浄手順前に抽出トレーもしくは他の装置上でまたはその中に提供することができる。１つの例において、液体が接触していない脱レンズされた重合したレンズ体は、液体（例えば洗浄液、抽出液、水和液およびその組み合わせ）が接触する前に抽出トレーもしくは他の装置上またはその中に提供することができる。
【０１５５】
液体２０４に曝露されていない重合したレンズ体は、レンズ形成コンポーネント（レンズの形状のケイ素含有ポリマー性ネットワークまたはマトリックス等）、および重合後にレンズ体から除去できる除去可能なコンポーネントを含むことができる。除去可能なコンポーネントは未反応モノマー、オリゴマー、部分的に反応したモノマー、またはレンズ形成コンポーネントに共有結合もしくは他の方法で固定化されていない他の薬剤を含むと理解することができる。除去可能なコンポーネントは、本明細書において論じられるように洗浄手順、抽出手順または水和手順の間に重合したレンズ産物から除去できる希釈剤を含む１つまたは複数の添加物も含むと理解することができる。したがって、除去可能なコンポーネントの材料は、レンズ体のポリマー骨格、ネットワークまたはマトリックスへ架橋されないかまたは他の方法で相対的で固定化されない抽出可能材料の、架橋されないかもしくはわずかに架橋された直線状ポリマーまたは分岐状ポリマーを含むことができる。
【０１５６】
重合可能な組成物の硬化後に、図１中で説明された方法は、型アッセンブリを脱成型する工程１０８を含む。脱成型とは、重合したレンズ体を含む型アッセンブリの２つの型部材（雄型部材および雌型部材）を分離するプロセスを指す。脱成型プロセスは、レンズ体の形成に使用される２つの型部材のうちの唯一つだけの型部材２０６と接触したままである重合したレンズ体をもたらす。脱成型プロセス後に、重合したレンズ体は型アッセンブリの型部材のたった１つの上に置かれるかまたはそれと接触したままである。例えば、重合したレンズ体は、雄型部材上に置かれるかもしくはそれと接触するかまたは雌型部材上に置かれるかもしくはそれと接触する。ドライ脱成型プロセスが使用される場合、１つの型部材２０６と接触したままであるもたらされた重合したレンズ体は液体が接触していない。
【０１５７】
脱レンズ工程の間に、１つの型部材２０６と接触したままである重合したレンズ体は、図１の工程１１０においてそれが接触していた１つの型部材から示されるように放出される。レンズ体は、重合したレンズ体がどの型部材と接触したままであったかに依存して、脱成型工程１０８後に雄型部材または雌型部材から脱レンズすることができる。脱レンズ工程後、放出されたレンズ体は脱レンズされたレンズ体２０８である。ドライ脱レンズプロセスがドライ脱成型プロセスに後続する場合、もたらされた脱レンズされた重合したレンズ体は、液体が接触していない脱レンズされた重合したレンズ体である。
【０１５８】
図１において説明された方法は、重合したレンズ体を液体（例えば有機溶媒、有機溶媒溶液、水または水溶液）と接触させることによってレンズ体を洗浄して、レンズ体からダストまたは残屑を洗浄するか、レンズ体を抽出してレンズ体から抽出可能物を除去するか、または完全もしくは部分的にレンズ体を水和する工程１１２を任意で含む。洗浄工程１１２は、図２中に示されるように、洗浄、抽出、または水和されたレンズ体２１０をもたらす。洗浄工程１１２を、重合したレンズ体（１つの型部材２０６と接触したままである重合したレンズ体、脱レンズされたレンズ体２０８）を含む型アッセンブリ上で任意で行なうことができ、製造プロセスの間に繰り返し行なうことができる。
【０１５９】
重合したレンズ体を任意で洗浄した後に、方法は重合したレンズ体を水和する工程１１４を任意で含むことができる。水和工程１１４は、図２中に示されるように、重合したレンズ体またはかかるレンズ体の１つまたは複数のバッチを水または水溶液と接触させて、水和されたレンズ産物（例えばシリコーンヒドロゲルコンタクトレンズ２１２等）を形成することを含むことができる。水和工程は完全にまたは部分的にレンズ体を水和することができる。１つの例において、工程１１４において水和される重合したレンズ体は、水和工程１１４の前に液体が接触していない脱レンズされた重合したレンズ体である。他の例において、工程１１４において水和される重合したレンズ体は、水和工程１１４の前に液体が接触していない１つの型部材２０６と接触したままである重合したレンズ体である。この例において、水和工程１１４は、水和工程１１４および脱レンズ工程１１０の両方として作用することができる。さらに他の例において、工程１１４において水和される重合したレンズ体は型アッセンブリ２０４中で重合したレンズ体でありえる。この例において、工程１１４において水和される重合したレンズ体は、以前に液体が接触していない型アッセンブリ中に含まれる重合したレンズ体であり、水和工程１１４は、脱成型工程１０８および水和工程１１４の一部またはすべての両方として働くことができる。
【０１６０】
重合したレンズ体の脱成型ならびに任意で洗浄および／または水和後に、図１中で説明された方法は、パッケージングされた眼用レンズ産物２１４を生産するためにレンズ体をパッケージングする工程１１６を任意で含むことができる。例えば、レンズ体は一定の体積のパッケージング液（緩衝生理食塩水を含む生理食塩水等）と共にブリスターパック、ガラス瓶または他の好適な容器中に配置することができる。１つの例において、水和工程１１４およびパッケージング工程は、液体が以前に接触していない重合したレンズ体を、パッケージング液および水和溶液の両方として働くパッケージング液の一部と共にブリスターパックまたは容器中に配置することによって同時に行うことができる。この例において同時に水和およびパッケージングされる重合したレンズ体は、以前に液体が接触していない脱レンズされた重合したレンズ体、または以前に液体が接触していない１つの型部材と接触したままである重合したレンズ体（レンズ体および１つの型部材の両方がパッケージ中に配置される）であり得る。
【０１６１】
図１のオプションの工程１１８中で示されるように、パッケージングされた眼用レンズ産物２１４のブリスターパックまたは容器を密閉し、続いて滅菌することができる。例えば、パッケージングされた眼用レンズ産物を、熱（オートクレーブ滅菌等によって）、γ線放射、電子ビーム放射、紫外線放射および同種のものを含む、滅菌量の放射に曝露することができる。使用される以前のプロセス工程に依存して、滅菌プロセスは、パッケージングされた眼用レンズ体に、部分的もしくは完全な抽出、完全な水和、または抽出および水和の両方を行うことにも働くことができる。
【０１６２】
本発明は、任意の順序および／または任意の組み合わせで以下の態様／実施形態／特徴を含む。
１．本発明はシリコーンヒドロゲルコンタクトレンズ体を製造する方法であり、
第１の型部材および第２の型部材を提供する工程であって、第１の型部材がコンタクトレンズの前面を成型するように構成された凹の成型面を含み、第２の型部材がコンタクトレンズの後面を成型するように構成された凸の成型面を含み、第１の型部材および第２の型部材が、型アッセンブリとして組み合わされる場合にレンズ形状のくぼみをその間に形成するように構成され、第１の型部材および第２の型部材のうちの少なくとも１つの成型面が熱可塑性ポリマーを含み、成型面が３％〜２０％のパーセント極性および約２５ｍＮ／ｍ〜約４０ｍＮ／ｍの表面エネルギーを有する、工程と；
第１の型部材中に、ａ）少なくとも１種のケイ素含有モノマー、およびｂ）少なくとも１種の親水性モノマーを含む重合可能な組成物を配置する工程であって、重合可能な組成物が約２０ｍＮ／ｍ〜約２５ｍＮ／ｍの表面張力を有し、成型面の表面エネルギーを差し引いた重合可能な組成物の表面張力の表面エネルギー差がゼロ（０）以下である、工程と；
型アッセンブリを組み立てる工程であって、第２の型部材を第１の型部材と接触させて配置し、その間に、レンズ形状のくぼみを、型アッセンブリのレンズ形状のくぼみ中に含まれる重合可能な組成物と共に形成するようによって型アッセンブリを組み立てる工程と；
型アッセンブリ中で重合可能な組成物を硬化させて、型アッセンブリのレンズ形状のくぼみ中でキャスト成型した重合反応産物を形成し、重合反応産物がシリコーンヒドロゲルコンタクトレンズ体を含む工程と
を含む方法に関する。
【０１６３】
２．第１の型部材および第２の型部材のうちの少なくとも１つの成型面が熱可塑性ポリマーおよび添加物の混合物を含む、任意の前述または後述の実施形態／特徴／態様の方法。
３．熱可塑性ポリマーおよび添加物の混合物から形成された成型面が、同じ条件下だが熱可塑性ポリマー単独で形成された成型面よりも、少なくとも１％高いパーセント極性および少なくとも１ｍＮ／ｍ低い表面エネルギーを有する、任意の前述または後述の実施形態／特徴／態様の方法。
４．添加物が、非イオン性界面活性剤、脂肪酸アミドもしくはシリコーンオイルの形態またはその任意の組み合わせを含む、任意の前述または後述の実施形態／特徴／態様の方法。
５．添加物が脂肪酸アミドを含む、任意の前述または後述の実施形態／特徴／態様の方法。
６．添加物が非イオン性界面活性剤を含む、任意の前述または後述の実施形態／特徴／態様の方法。
７．非イオン性界面活性剤が、少なくとも８炭素の長さの直線状の炭化水素部分を含む構造を有する非イオン性界面活性剤である、任意の前述または後述の実施形態／特徴／態様の方法。
８．熱可塑性ポリマーがポリプロピレンの形態を含む、任意の前述または後述の実施形態／特徴／態様の方法。
９．熱可塑性ポリマーが環状オレフィンポリマーを含む、任意の前述または後述の実施形態／特徴／態様の方法。
１０．熱可塑性ポリマーがポリブチレンテレフタレート（ＰＢＴ）を含み、熱可塑性ポリマー成型面を含む第１の型部材および第２の型部材の少なくとも１つが射出成型によって形成され、型部材の形成に使用される成型ツールが射出成型の間に約３０℃〜約７０℃の温度で維持される、任意の前述または後述の実施形態／特徴／態様の方法。
１１．成型面のパーセント極性が約３％〜約１７％である、任意の前述または後述の実施形態／特徴／態様の方法。
【０１６４】
１２．重合可能な組成物のパーセント極性が約２％〜約１０％である、任意の前述または後述の実施形態／特徴／態様の方法。
１３．成型面のパーセント極性を差し引いた重合可能な組成物のパーセント極性の極性差が約＋６〜約−６である、任意の前述または後述の実施形態／特徴／態様の方法。
１４．重合可能な組成物ならびに第１の型部材および第２の型部材のうちの少なくとも１つの成型面が約１０ｍＮ／ｍ以上の拡張係数を有する、任意の前述または後述の実施形態／特徴／態様の方法。
１５．レンズ体が、レンズ体への表面処理の適用なしにまたはレンズ体中のポリマー性湿潤剤の相互貫入ネットワーク（ＩＰＮ）の存在なしに、眼が許容できる湿潤性の前面および後面を有する、任意の前述または後述の実施形態／特徴／態様の方法。
１６．方法が、レンズ体を含む型アッセンブリへの液体の適用を伴わないドライ脱成型方法を使用して型アッセンブリを分離する工程、およびレンズ体への液体の適用を伴わないドライ脱レンズ方法を使用してレンズ体を脱レンズする工程をさらに含む、任意の前述または後述の実施形態／特徴／態様の方法。
１７．重合可能な組成物の親水性モノマーがＮ−ビニル基を備えた親水性モノマーを含む、任意の前述または後述の実施形態／特徴／態様の方法。
１８．ａ）少なくとも１つのケイ素含有モノマーが第１の反応性比を有するケイ素含有モノマーを含み、ｂ）少なくとも１つの親水性モノマーが第２の反応性比を有する親水性モノマーを含み、第２の反応性比が第１の反応性比よりも低い、任意の前述または後述の実施形態／特徴／態様の方法。
１９．成型面と重合したレンズ体との間の平均の接着エネルギーが約４５ｍＪ／ｍ２〜約６０ｍＪ／ｍ２である、任意の前述または後述の実施形態／特徴／態様の方法。
２０．キャスト成型された重合したレンズ体を含むシリコーンヒドロゲルコンタクトレンズ体であって、前記キャスト成型された重合したレンズ体が重合可能な組成物の反応生産物を含み、前記重合可能な組成物がａ）少なくとも１種のケイ素含有モノマーおよびｂ）少なくとも１種の親水性モノマーを含み、前記重合可能な組成物が約２０ｍＮ／ｍ〜約２５ｍＮ／ｍの表面張力を有し；レンズ体が第１の型部材および第２の型部材を含む型アッセンブリ中でキャスト成型され、前記第１の型部材および前記第２の型部材のうちの少なくとも１つが熱可塑性ポリマー成型面を有し、成型面が３％〜２０％の極性および約２５ｍＮ／ｍ〜約４０ｍＮ／ｍの表面エネルギーを有し、前記重合可能な組成物の表面張力と前記成型面の表面エネルギーとの間の表面エネルギー差がゼロ（０）以下であり；レンズ体が、レンズ体への表面処理の適用なしにまたはレンズ体中のポリマー性湿潤剤の相互貫入ネットワーク（ＩＰＮ）の存在なしに、眼が許容できる湿潤性の前面および後面を有する、前記シリコーンヒドロゲルコンタクトレンズ体。
【０１６５】
２１．本発明は、シリコーンヒドロゲルコンタクトレンズ体を製造する方法であり、
第１の型部材および第２の型部材を提供し、第１の型部材がコンタクトレンズの前面を成型するように構成された凹の成型面を含み、第２の型部材がコンタクトレンズの後面を成型するように構成された凸の成型面を含み、第１の型部材および第２の型部材が型アッセンブリとして組み合わされる場合にレンズ形状のくぼみをその間に形成するように構成され、第１の型部材および第２の型部材のうちの少なくとも１つの成型面が熱可塑性ポリマーを含み、成型面が３％〜３０％のパーセント極性を有し、約２５ｍＮ／ｍ〜約４０ｍＮ／ｍの表面エネルギーを有する工程と；
第１の型部材中に、ａ）少なくとも１種のケイ素含有モノマー、およびｂ）少なくとも１種の親水性モノマーを含む重合可能な組成物を配置する工程であって、重合可能な組成物が約２０ｍＮ／ｍ〜約２５ｍＮ／ｍの表面張力を有し、成型面の表面エネルギーを差し引いた重合可能な組成物の表面張力の表面エネルギー差がゼロ（０）以下である、工程と；
型アッセンブリを組み立てる工程であって、第２の型部材を第１の型部材と接触させて配置し、その間に、レンズ形状のくぼみを、型アッセンブリのレンズ形状のくぼみ中に含まれる重合可能な組成物と共に形成するようによって型アッセンブリを組み立てる工程と；
型アッセンブリ中で重合可能な組成物を硬化させて、型アッセンブリのレンズ形状のくぼみ中でキャスト成型した重合反応産物を形成し、重合反応産物がシリコーンヒドロゲルコンタクトレンズ体を含む工程と
を含む方法にも関する。
【０１６６】
２２．キャスト成型された重合したレンズ体を含むシリコーンヒドロゲルコンタクトレンズ体であって、前記キャスト成型された重合したレンズ体が重合可能な組成物の反応生産物を含み、前記重合可能な組成物がａ）少なくとも１種のケイ素含有モノマーおよびｂ）少なくとも１種の親水性モノマーを含み、前記重合可能な組成物が約２０ｍＮ／ｍ〜約２５ｍＮ／ｍの表面張力を有し；レンズ体が第１の型部材および第２の型部材を含む型アッセンブリ中でキャスト成型され、前記第１の型部材および前記第２の型部材のうちの少なくとも１つが熱可塑性ポリマー成型面を有し、成型面が３％〜２０％のパーセント極性および約２５ｍＮ／ｍ〜約４０ｍＮ／ｍの表面エネルギーを有し、前記重合可能な組成物の表面張力と前記成型面の表面エネルギーとの間の表面エネルギー差がゼロ（０）以下であり；レンズ体が、レンズ体への表面処理の適用なしにまたはレンズ体中のポリマー性湿潤剤の相互貫入ネットワーク（ＩＰＮ）の存在なしに、眼が許容できる湿潤性の前面および後面を有する、前記シリコーンヒドロゲルコンタクトレンズ体。
２３．第１の型部材および第２の型部材のうちの少なくとも１つの成型面が熱可塑性ポリマーおよび添加物の混合物を含む、任意の前述または後述の実施形態／特徴／態様の方法またはレンズ体。
２４．熱可塑性ポリマーおよび添加物の混合物から形成された成型面が、同じ条件下だが熱可塑性ポリマー単独で形成された成型面よりも、少なくとも１％高いパーセント極性および少なくとも１ｍＮ／ｍ低い表面エネルギーを有する、任意の前述または後述の実施形態／特徴／態様の方法またはレンズ体。
２５．添加物が、非イオン性界面活性剤、脂肪酸アミドもしくはシリコーンオイルの形態またはその任意の組み合わせを含む、任意の前述または後述の実施形態／特徴／態様の方法またはレンズ体。
２６．添加物が脂肪酸アミドを含む、任意の前述または後述の実施形態／特徴／態様の方法またはレンズ体。
２７．添加物が非イオン性界面活性剤を含む、任意の前述または後述の実施形態／特徴／態様の方法またはレンズ体。
２８．非イオン性界面活性剤が、少なくとも８炭素の長さの直線状の炭化水素部分を含む構造を有する非イオン性界面活性剤である、任意の前述または後述の実施形態／特徴／態様の方法またはレンズ体。
２９．熱可塑性ポリマーがポリプロピレンの形態を含む、任意の前述または後述の実施形態／特徴／態様の方法またはレンズ体。
３０．熱可塑性ポリマーが環状オレフィンのホモポリマーまたはコポリマーを含む、任意の前述または後述の実施形態／特徴／態様の方法またはレンズ体。
３１．熱可塑性ポリマーがポリブチレンテレフタレート（ＰＢＴ）を含み、熱可塑性ポリマー成型面を含む第１の型部材および第２の型部材の少なくとも１つが射出成型によって形成され、少なくとも１つの型部材の形成に使用される成型ツールが射出成型の間に約３０℃〜約７０℃の温度で維持される、任意の前述または後述の実施形態／特徴／態様の方法またはレンズ体。
【０１６７】
３２．成型面のパーセント極性が約３％〜約１７％である、任意の前述または後述の実施形態／特徴／態様の方法またはレンズ体。
３３．第１の型部材の成型面のパーセント極性と第２の型部材の成型面のパーセント極性が近似的に同じである、任意の前述または後述の実施形態／特徴／態様の方法またはレンズ体。
３４．重合可能な組成物のパーセント極性が約２％〜約１０％である、任意の前述または後述の実施形態／特徴／態様の方法またはレンズ体。
３５．成型面の極性を差し引いた重合可能な組成物の極性の極性差が約＋６〜約−６である、任意の前述または後述の実施形態／特徴／態様の方法またはレンズ体。
３６．重合可能な組成物ならびに第１の型部材および第２の型部材の少なくとも１つの成型面が約１０ｍＮ／ｍ以上の拡張係数を有する、任意の前述または後述の実施形態／特徴／態様の方法またはレンズ体。
３７．レンズ体が、レンズ体への表面処理の適用なしにまたはレンズ体中のポリマー性湿潤剤の相互貫入ネットワーク（ＩＰＮ）の存在なしに眼が許容できる湿潤性の前面および後面を有する方法、任意の前述または後述の実施形態／特徴／態様の方法またはレンズ体。
３８．方法が、レンズ体を含む型アッセンブリへの液体の適用を伴わないドライ脱成型方法を使用して型アッセンブリを分離する工程、およびレンズ体への液体の適用を伴わないドライ脱レンズ方法を使用してレンズ体を脱レンズする工程をさらに含む、任意の前述または後述の実施形態／特徴／態様の方法またはレンズ体。
３９．重合可能な組成物の親水性モノマーがＮ−ビニル基を備えた親水性モノマーを含む、任意の前述または後述の実施形態／特徴／態様の方法またはレンズ体。
４０．ａ）少なくとも１つのケイ素含有モノマーが第１の反応性比を有するケイ素含有モノマーを含み、ｂ）少なくとも１つの親水性モノマーが第２の反応性比を有する親水性モノマーを含み、第２の反応性比が第１の反応性比よりも低い、任意の前述または後述の実施形態／特徴／態様の方法またはレンズ体。
４１．成型面と重合したレンズ体との間の平均の接着エネルギーが約４５ｍＪ／ｍ２〜約６０ｍＪ／ｍ２である、任意の前述または後述の実施形態／特徴／態様の方法またはレンズ体。
【０１６８】
文章および／またはパラグラフ中で説明されるように、本発明は、上述および／または後述のこれらの様々な特徴または実施形態の任意の組み合わせを含むことができる。開示した特徴の任意の組み合わせも本明細書において本発明の一部と判断され、組み合わせ可能な特徴に関して限定は意図されない。
【０１６９】
以下の非限定的実施例は本方法および装置の特定の態様を説明する。
【０１７０】
実施例１
５％のＣＲＯＤＡＭＩＤＥ  ＯＲ（商標）脂肪酸アミドと混合した一定量のポリプロピレンは、顆粒またはペレットの形態で提供される。ポリマー混合物の一部をコンタクトレンズ型部材へと従来の射出成型によって加工する。型部材の成型面は約２５ｍＮ／ｍの全表面エネルギーおよび約９％のパーセント極性を有する。ＣＲＯＤＡＭＩＤＥ  ＯＲ（商標）なしのポリプロピレンが比較の成型面の調製に使用される場合、成型面は約２８ｍＮ／ｍの全表面エネルギーおよび０％のパーセント極性を有する。ＶＭＡを含むシリコーンヒドロゲルコンタクトレンズの生産のための約２３ｍＮ／ｍの全表面張力を有する重合可能な組成物を調製し、図１中で説明されるような複数のキャスト成型された重合したシリコーンヒドロゲルレンズ体の調製に使用する。重合可能な組成物および成型面の表面エネルギー差は約−２ｍＮ／ｍである。ＵＶ硬化または熱硬化後に、キャスト成型された重合したレンズ体を含む型アッセンブリをドライ脱成型して、型アッセンブリの２つの型部材を分離する。型アッセンブリは容易にドライ脱成型されて、１つの型部材と接触したままであるコンタクトレンズとしての使用に許容可能な品質の重合したレンズ体と共に型部材が得られる。許容可能な品質のレンズ体と接触して脱成型された型部材の収率は約７５％以上である。ドライ脱成型工程後に、ウェット脱レンズプロセスを使用して、脱成型工程後にそれらが接触したままである１つの型部材から重合したレンズ体を放出する。美容上許容可能なドライ脱レンズされたレンズの収率は、脱成型されたレンズの収率の約７５％以上である。放出されたレンズ体を、有機溶媒を含む液体その後有機溶媒の本質的にない水溶液を使用して続いて洗浄するか、または有機溶媒の本質的にない水溶液を使用して洗浄する。洗浄工程は追加の水和工程を含むことができるか、またはレンズ体がパッケージングおよび滅菌される前に個別の水和工程を含むことができる。レンズ体は湿潤性を増加させるために表面処理を使用して処理されず、ポリマー性湿潤剤の相互貫入ネットワークを含まない。一旦レンズ体が完全に水和されれば、それらは眼が許容できる湿潤性の表面を有する。
【０１７１】
実施例２
３％のＳＰＡＮ  ８０（商標）非イオン性界面活性剤（Ｃｒｏｄａ  Ｉｎｔｅｒｎａｔｉｏｎａｌ  Ｐｌｃ、Ｇｏｏｌｅ、Ｅａｓｔ  Ｙｏｒｋｓｈｉｒｅ、英国）と混合した一定量のポリプロピレンは、顆粒またはペレットの形態で提供される。ポリマー混合物の一部をコンタクトレンズ型部材へと従来の射出成型によって加工する。型部材の成型面は約２７ｍＮ／ｍの全表面エネルギーおよび約１１％のパーセント極性を有する。ＳＰＡＮ  ８０（商標）なしのポリプロピレンが比較の成型面の調製に使用される場合、成型面は約２８ｍＮ／ｍの全表面エネルギーおよび０％のパーセント極性を有する。ＶＭＡを含むシリコーンヒドロゲルコンタクトレンズの生産のための約２３ｍＮ／ｍの全表面張力を有する重合可能な組成物を調製し、図１中で説明されるような複数のキャスト成型された重合したシリコーンヒドロゲルレンズ体の調製に使用する。重合可能な組成物および成型面の表面エネルギー差は約−４ｍＮ／ｍである。ＵＶ硬化または熱硬化後に、キャスト成型された重合したレンズ体を含む型アッセンブリをドライ脱成型して、型アッセンブリの２つの型部材を分離する。型アッセンブリは容易にドライ脱成型されて、１つの型部材と接触したままであるコンタクトレンズとしての使用に許容可能な品質の重合したレンズ体と共に型部材が得られる。許容可能な品質のレンズ体と接触して脱成型された型部材の収率は約７５％以上である。ドライ脱成型工程後に、ウェット脱レンズプロセスを使用して、脱成型工程後にそれらが接触したままである１つの型部材から重合したレンズ体を放出する。美容上許容可能なドライ脱レンズされたレンズの収率は、脱成型されたレンズの収率の約７５％以上である。放出されたレンズ体を、有機溶媒を含む液体その後有機溶媒の本質的にない水溶液を使用して続いて洗浄するか、または有機溶媒の本質的にない水溶液を使用して洗浄する。洗浄工程は追加の水和工程を含むことができるか、またはレンズ体がパッケージングおよび滅菌される前に個別の水和工程を含むことができる。レンズ体は湿潤性を増加させるために表面処理を使用して処理されず、ポリマー性湿潤剤の相互貫入ネットワークを含まない。一旦レンズ体が完全に水和されれば、それらは眼が許容できる湿潤性の表面を有する。
【０１７２】
実施例３
３％のＴＷＥＥＮ  ８０（商標）非イオン性界面活性剤（ＩＣＩ  Ａｍｅｒｉｃａｓ、Ｗｉｌｍｉｎｇｔｏｎ、ＤＥ、ＵＳＡ）と混合した一定量のポリプロピレンは、顆粒またはペレットの形態で提供される。ポリマー混合物の一部をコンタクトレンズ型部材へと従来の射出成型によって加工する。型部材の成型面は約２４ｍＮ／ｍの全表面エネルギーおよび約１４％のパーセント極性を有する。ＴＷＥＥＮ  ８０（商標）なしのポリプロピレンが比較の成型面の調製に使用される場合、成型面は約２８ｍＮ／ｍの全表面エネルギーおよび０％のパーセント極性を有する。ＶＭＡを含むシリコーンヒドロゲルコンタクトレンズの生産のための約２３ｍＮ／ｍの全表面張力を有する重合可能な組成物を調製し、図１中で説明されるような複数のキャスト成型された重合したシリコーンヒドロゲルレンズ体の調製に使用する。重合可能な組成物および成型面の表面エネルギー差は約−１ｍＮ／ｍである。ＵＶ硬化または熱硬化後に、キャスト成型された重合したレンズ体を含む型アッセンブリをドライ脱成型して、型アッセンブリの２つの型部材を分離する。型アッセンブリは容易にドライ脱成型されて、１つの型部材と接触したままであるコンタクトレンズとしての使用に許容可能な品質の重合したレンズ体と共に型部材が得られる。許容可能な品質のレンズ体と接触して脱成型された型部材の収率は約７５％以上である。ドライ脱成型工程後に、ウェット脱レンズプロセスを使用して、脱成型工程後にそれらが接触したままである１つの型部材から重合したレンズ体を放出する。美容上許容可能なドライ脱レンズされたレンズの収率は、脱成型されたレンズの収率の約７５％以上である。放出されたレンズ体を、有機溶媒を含む液体その後有機溶媒の本質的にない水溶液を使用して続いて洗浄するか、または有機溶媒の本質的にない水溶液を使用して洗浄する。洗浄工程は追加の水和工程を含むことができるか、またはレンズ体がパッケージングおよび滅菌される前に個別の水和工程を含むことができる。レンズ体は湿潤性を増加させるために表面処理を使用して処理されず、ポリマー性湿潤剤の相互貫入ネットワークを含まない。一旦レンズ体が完全に水和されれば、それらは眼が許容できる湿潤性の表面を有する。
【０１７３】
実施例４
添加物と混合した一定量のＺＥＯＮＯＲ（商標）１４２０Ｒは、顆粒またはペレットの形態で提供される。ポリマー混合物の一部をコンタクトレンズ型部材へと従来の射出成型によって加工する。型部材の成型面は約３３ｍＮ／ｍの全表面エネルギーおよび約１４％のパーセント極性を有する。添加物なしのＺＥＯＮＯＲ（商標）１４２０Ｒが比較の成型面の調製に使用される場合、成型面は約３３ｍＮ／ｍの全表面エネルギーおよび約０％のパーセント極性を有する。ＶＭＡを含むシリコーンヒドロゲルコンタクトレンズの生産のための約２３ｍＮ／ｍの全表面張力を有する重合可能な組成物を調製し、図１中で説明されるような複数のキャスト成型された重合したシリコーンヒドロゲルレンズ体の調製に使用する。重合可能な組成物および成型面の表面エネルギー差は約−１０ｍＮ／ｍである。ＵＶ硬化または熱硬化後に、キャスト成型された重合したレンズ体を含む型アッセンブリをドライ脱成型して、型アッセンブリの２つの型部材を分離する。型アッセンブリは容易にドライ脱成型されて、１つの型部材と接触したままであるコンタクトレンズとしての使用に許容可能な品質の重合したレンズ体と共に型部材が得られる。許容可能な品質のレンズ体と接触して脱成型された型部材の収率は約７５％以上である。ドライ脱成型工程後に、ウェット脱レンズプロセスを使用して、脱成型工程後にそれらが接触したままである１つの型部材から重合したレンズ体を放出する。美容上許容可能なドライ脱レンズされたレンズの収率は、脱成型されたレンズの収率の約７５％以上である。放出されたレンズ体を、有機溶媒を含む液体その後有機溶媒の本質的にない水溶液を使用して続いて洗浄するか、または有機溶媒の本質的にない水溶液を使用して洗浄する。洗浄工程は追加の水和工程を含むことができるか、またはレンズ体がパッケージングおよび滅菌される前に個別の水和工程を含むことができる。レンズ体は湿潤性を増加させるために表面処理を使用して処理されず、ポリマー性湿潤剤の相互貫入ネットワークを含まない。一旦レンズ体が完全に水和されれば、それらは眼が許容できる湿潤性の表面を有する。
【０１７４】
これらの方法および装置は様々な具体的な実施例に関して記載されているが、本開示はそれに限定されるものでなく、方法および装置は以下の請求項の範囲内で様々に実施できるものであることを理解すべきである。
【０１７５】
本出願人は、本開示における引用文献すべての全内容を具体的に援用する。さらに、ある量、濃度または他の値もしくはパラメータが、ある範囲、好ましい範囲または好ましい上位値および好ましい下位値のいずれかのリストとして与えられる場合、これは、範囲が個別に開示されているかどうかにかかわらず、任意の範囲の上限または好ましい値および任意の範囲の下限または好ましい値の任意のペアから形成されるすべての範囲を具体的に開示していると理解すべきである。ある範囲の数値が本明細書において列挙される場合、特別の指示の無い限り、この範囲は、その終点ならびに範囲内のすべての整数および分数を含むものとする。本発明の全容が範囲を定義するときに列挙される具体的な値に限定されることは意図されない。
【０１７６】
本発明の他の実施形態は、本明細書の考慮および本明細書において開示される本発明の実行から当業者には明らかとなるだろう。本明細書および実施例は単に例示的なものとして考慮され、本発明の真の範囲および趣旨は以下の請求項およびその等価物によって示されることが意図される。
本発明のまた別の態様は、以下のとおりであってもよい。
〔１〕シリコーンヒドロゲルコンタクトレンズ体を製造する方法であり、
第１の型部材および第２の型部材を提供する工程であって、前記第１の型部材がコンタクトレンズの前面を成型するように構成された凹の成型面を含み、前記第２の型部材がコンタクトレンズの後面を成型するように構成された凸の成型面を含み、前記第１の型部材および前記第２の型部材が、型アッセンブリとして組み合わされる場合にレンズ形状のくぼみをその間に形成するように構成され、前記第１の型部材および前記第２の型部材のうちの少なくとも１つの成型面が熱可塑性ポリマーを含み、前記成型面が３％〜２０％のパーセント極性および約２５ｍＮ／ｍ〜約４０ｍＮ／ｍの表面エネルギーを有する、工程と；
前記第１の型部材中に、ａ）少なくとも１種のケイ素含有モノマー、およびｂ）少なくとも１種の親水性モノマーを含む重合可能な組成物を配置する工程であって、前記重合可能な組成物が約２０ｍＮ／ｍ〜約２５ｍＮ／ｍの表面張力を有し、前記成型面の表面エネルギーを差し引いた重合可能な組成物の表面張力の表面エネルギー差がゼロ（０）以下である、工程と；
前記型アッセンブリを組み立てる工程であって、前記第２の型部材を前記第１の型部材と接触させて配置し、その間に、レンズ形状のくぼみを、前記型アッセンブリの前記レンズ形状のくぼみ中に含まれる重合可能な組成物と共に形成することによって前記型アッセンブリを組み立てる工程と；
前記型アッセンブリ中の重合可能な組成物を硬化させて、前記型アッセンブリの前記レンズ形状のくぼみ中でキャスト成型した重合反応産物を形成し、前記重合反応産物がシリコーンヒドロゲルコンタクトレンズ体を含む工程と
を含む方法。
〔２〕前記第１の型部材および前記第２の型部材のうちの少なくとも１つの成型面が、熱可塑性ポリマーおよび添加物の混合物を含む、前記〔１〕に記載の方法。
〔３〕前記熱可塑性ポリマーおよび前記添加物の混合物から形成された成型面が、同じ条件下だが熱可塑性ポリマー単独で形成された成型面よりも、少なくとも１％高いパーセント極性および少なくとも１ｍＮ／ｍ低い表面エネルギーを有する、前記〔２〕に記載の方法。
〔４〕前記添加物が、非イオン性界面活性剤、脂肪酸アミドもしくはシリコーンオイルの形態またはその任意の組み合わせを含む、前記〔２〕に記載の方法。
〔５〕前記添加物が脂肪酸アミドを含む、前記〔２〕に記載の方法。
〔６〕前記添加物が非イオン性界面活性剤を含む、前記〔２〕に記載の方法。
〔７〕前記非イオン性界面活性剤が、少なくとも８炭素の長さの直線状の炭化水素部分を含む構造を有する非イオン性界面活性剤である、前記〔６〕に記載の方法。
〔８〕前記熱可塑性ポリマーがポリプロピレンの形態を含む、前記〔１〕に記載の方法。
〔９〕前記熱可塑性ポリマーが環状オレフィンポリマーを含む、前記〔１〕に記載の方法。
〔１０〕前記熱可塑性ポリマーがポリブチレンテレフタレート（ＰＢＴ）を含み、前記熱可塑性ポリマー成型面を含む前記第１の型部材および前記第２の型部材の少なくとも１つが射出成型によって形成され、前記型部材の形成に使用される成型ツールが射出成型の間に約３０℃〜約７０℃の温度で維持される、前記〔１〕に記載の方法。
〔１１〕前記成型面のパーセント極性が約３％〜約１７％である、前記〔１〕に記載の方法。
〔１２〕前記重合可能な組成物のパーセント極性が約２％〜約１０％である、前記〔１〕に記載の方法。
〔１３〕前記成型面のパーセント極性を差し引いた前記重合可能な組成物のパーセント極性の極性差が約＋６〜約−６である、前記〔１〕に記載の方法。
〔１４〕前記重合可能な組成物ならびに前記第１の型部材および前記第２の型部材のうちの少なくとも１つの成型面が約１０ｍＮ／ｍ以上の拡張係数を有する、前記〔１〕に記載の方法。
〔１５〕レンズ体が、レンズ体への表面処理の適用なしにまたはレンズ体中のポリマー性湿潤剤の相互貫入ネットワーク（ＩＰＮ）の存在なしに、眼が許容できる湿潤性の前面および後面を有する、前記〔１〕に記載の方法。
〔１６〕レンズ体を含む型アッセンブリへの液体の適用を伴わないドライ脱成型方法を使用して型アッセンブリを分離する工程、およびレンズ体への液体の適用を伴わないドライ脱レンズ方法を使用してレンズ体を脱レンズする工程をさらに含む、前記〔１〕に記載の方法。
〔１７〕前記重合可能な組成物の親水性モノマーがＮ−ビニル基を備えた親水性モノマーを含む、前記〔１〕に記載の方法。
〔１８〕前記ａ）少なくとも１種のケイ素含有モノマーが第１の反応性比を有するケイ素含有モノマーを含み、前記ｂ）少なくとも１種の親水性モノマーが第２の反応性比を有する親水性モノマーを含み、前記第２の反応性比が前記第１の反応性比よりも低い、前記〔１〕に記載の方法。
〔１９〕前記成型面と重合したレンズ体との間の平均の接着エネルギーが約４５ｍＪ／ｍ2〜約６０ｍＪ／ｍ2である、前記〔１〕に記載の方法。
〔２０〕キャスト成型された重合したレンズ体を含むシリコーンヒドロゲルコンタクトレンズ体であって、前記キャスト成型された重合したレンズ体が重合可能な組成物の反応生産物を含み、前記重合可能な組成物がａ）少なくとも１種のケイ素含有モノマーおよびｂ）少なくとも１種の親水性モノマーを含み、前記重合可能な組成物が約２０ｍＮ／ｍ〜約２５ｍＮ／ｍの表面張力を有し；レンズ体が第１の型部材および第２の型部材を含む型アッセンブリ中でキャスト成型され、前記第１の型部材および前記第２の型部材のうちの少なくとも１つが熱可塑性ポリマー成型面を有し、成型面が３％〜２０％の極性および約２５ｍＮ／ｍ〜約４０ｍＮ／ｍの表面エネルギーを有し、前記重合可能な組成物の表面張力と前記成型面の表面エネルギーとの間の表面エネルギー差がゼロ（０）以下であり；レンズ体が、レンズ体への表面処理の適用なしにまたはレンズ体中のポリマー性湿潤剤の相互貫入ネットワーク（ＩＰＮ）の存在なしに、眼が許容できる湿潤性の前面および後面を有する、前記シリコーンヒドロゲルコンタクトレンズ体。
【図１】
0005863125.tif 000016
【図２】
0005863125.tif 000017